"二色性物質を配向させたポリビニルアルコール系樹脂からなる連続ウェブの偏光膜であって、結晶性エステル系熱可塑性樹脂基材に製膜された前記ポリビニルアルコール系樹脂層を含む積層体が空中補助延伸とホウ酸水中延伸とからなる2段延伸工程で延伸されることにより、10μm以下の厚みにされたものであり、かつ、単体透過率をT、偏光度をPとしたとき、P>―100.929T―42.4―1×100ただし、T<42.3、およびP≧99.9ただし、T≧42.3の条件を満足する光学特性を有するようにされたものであることを特徴とする偏光膜。前記二色性物質が、ヨウ素またはヨウ素と有機染料の混合物であることを特徴とする請求項1に記載の偏光膜。請求項1または2にいずれかに記載の前記偏光膜の連続ウェブの一方の面に接着剤を介して光学機能フィルムを貼り合せ、他方の面に粘着剤層を形成し、前記粘着剤層を介してセパレータを剥離自在に積層するようにしたことを特徴とする光学機能フィルム積層体。前記光学機能フィルムがTACトリアセチルセルロース系フィルムであることを特徴とする請求項3に記載の光学機能フィルム積層体。請求項1または2のいずれかに記載の前記偏光膜の連続ウェブの一方の面に接着剤を介して第1光学機能フィルムを貼り合せ、他方の面に接着剤を介して第2光学機能フィルムを貼り合せて生成された積層体の上面に、粘着剤層を介してセパレータを剥離自在に積層するようにしたことを特徴とする光学機能フィルム積層体。前記第1光学機能フィルムがTACトリアセチルセルロース系フィルムであり、第2光学機能フィルムがnx>nz>nyの3次元屈折率の2軸性位相差フィルムであることを特徴とする請求項5に記載の光学機能フィルム積層体。前記第1光学機能フィルムがアクリル系樹脂フィルムであり、第2光学機能フィルムがλ/4位相差フィルムであって、前記偏光膜の吸収軸と前記λ/4位相差フィルムの遅相軸との貼り合せ角度を45±1°にしたことを特徴とする請求項5に記載の光学機能フィルム積層体。連続ウェブの結晶性エステル系熱可塑性樹脂基材と、該結晶性エステル系熱可塑性樹脂基材に製膜された二色性物質を配向させたポリビニルアルコール系樹脂からなる偏光膜とを含む光学フィルム積層体であって、前記偏光膜は、前記結晶性エステル系熱可塑性樹脂基材に製膜された前記ポリビニルアルコール系樹脂層を含む積層体が空中補助延伸とホウ酸水中延伸とからなる2段延伸工程で延伸されることにより、10μm以下の厚みにされたものであり、かつ、単体透過率をT、偏光度をPとしたとき、P>―100.929T―42.4―1×100ただし、T<42.3、およびP≧99.9ただし、T≧42.3の条件を満足する光学特性を有するようにされたものであることを特徴とする光学フィルム積層体。前記結晶性エステル系熱可塑性樹脂基材の厚みは、製膜されるポリビニルアルコール系樹脂層の厚みの6倍以上であることを特徴とする請求項8に記載の光学フィルム積層体。前記結晶性エステル系熱可塑性樹脂基材が透明樹脂からなることを特徴とする請求項8または9のいずれかに記載の光学フィルム積層体。前記二色性物質が、ヨウ素またはヨウ素と有機染料の混合物であることを特徴とする請求項8から10のいずれかに記載の光学フィルム積層体。請求項8から11のいずれかに記載の前記光学フィルム積層体に含まれる前記偏光膜の結晶性エステル系熱可塑性樹脂基材に製膜されていない面に、粘着剤層を介してセパレータを剥離自在に積層するようにしたことを特徴とする光学フィルム積層体。請求項8から11のいずれかに記載の前記光学フィルム積層体に含まれる前記偏光膜の結晶性エステル系熱可塑性樹脂基材に製膜されていない面に接着剤を介して光学機能フィルムを貼り合せ、前記光学機能フィルムの上に粘着剤層を形成し、前記粘着剤層を介してセパレータを剥離自在に積層するようにしたことを特徴とする光学フィルム積層体。前記光学機能フィルムがnx>ny>nzの3次元屈折率の2軸性位相差フィルムであることを特徴とする請求項13に記載の光学フィルム積層体。連続ウェブの結晶性エステル系熱可塑性樹脂基材と、該結晶性エステル系熱可塑性樹脂基材に製膜された二色性物質を配向させたポリビニルアルコール系樹脂からなる偏光膜とを含む光学フィルム積層体を製造するための、配向されたポリビニルアルコール系樹脂からなる延伸中間生成物を含む延伸積層体であって、前記結晶性エステル系熱可塑性樹脂基材として、配向関数が0.40以下に設定された、空中補助延伸された結晶性ポリエチレンテレフタレートが用いられており、前記延伸中間生成物として、結晶化度が28以上で35以下、および、配向関数が0.15以上で0.35以下に設定されたポリビニルアルコール系樹脂が用いられており、前記偏光膜は、前記結晶性エステル系熱可塑性樹脂基材に製膜された前記ポリビニルアルコール系樹脂層を含む積層体が空中補助延伸とホウ酸水中延伸とからなる2段延伸工程で延伸されることにより、10μm以下の厚みにされるものであり、かつ、単体透過率をT、偏光度をPとしたとき、P>―100.929T―42.4―1×100ただし、T<42.3、およびP≧99.9ただし、T≧42.3の条件を満足する光学特性を有するようにされるものであることを特徴とする延伸積層体。前記結晶性エステル系熱可塑性樹脂基材の厚みは、製膜されるポリビニルアルコール系樹脂層の厚みの6倍以上であることを特徴とする請求項15に記載の延伸積層体。前記結晶性エステル系熱可塑性樹脂基材が透明樹脂からなることを特徴とする請求項16または17のいずれかに記載の延伸積層体。連続ウェブの結晶性エステル系熱可塑性樹脂基材に二色性物質を配向させたポリビニルアルコール系樹脂からなる偏光膜が製膜された光学フィルム積層体を製造する方法であって、前記結晶性エステル系熱可塑性樹脂基材と該結晶性エステル系熱可塑性樹脂基材に製膜されたポリビニルアルコール系樹脂層とを含む積層体に対する空中補助延伸によって、配向させたポリビニルアルコール系樹脂層からなる延伸中間生成物を含む延伸積層体を生成する工程と、前記延伸積層体に対する二色性物質の吸着によって、二色性物質を配向させたポリビニルアルコール系樹脂層からなる着色中間生成物を含む着色積層体を生成する工程と、前記着色積層体に対するホウ酸水中延伸によって、二色性物質を配向させたポリビニルアルコール系樹脂からなる厚みが10μm以下の偏光膜を含む光学フィルム積層体を生成する工程と、を含むことを特徴とする方法。前記結晶性エステル系熱可塑性樹脂基材の厚みは、製膜されるポリビニルアルコール系樹脂層の厚みの6倍以上であることを特徴とする請求項18に記載の方法。前記結晶性エステル系熱可塑性樹脂基材が透明樹脂からなることを特徴とする請求項18または19のいずれかに記載の方法。前記偏光膜は、単体透過率をT、偏光度をPとしたとき、P>―100.929T―42.4―1×100ただし、T<42.3、およびP≧99.9ただし、T≧42.3の条件を満足する光学特性を有するようにされたものであることを特徴とする請求項18から20のいずれかに記載の方法。前記結晶性エステル系熱可塑性樹脂基材にポリビニルアルコール系樹脂を塗布し乾燥することによって、ポリビニルアルコール系樹脂層を前記結晶性エステル系熱可塑性樹脂基材に製膜する工程をさらに含むことを特徴とする請求項18から21のいずれかに記載の方法。前記空中補助延伸時の延伸倍率が3.5倍以下であることを特徴する請求項18または22のいずれかに記載の方法。前記空中補助延伸は、ポリビニルアルコール系樹脂のガラス転移温度以上の温度によることを特徴とする請求項18から23のいずれかに記載の方法。前記空中補助延伸の延伸温度が80°C~120°Cの範囲であることを特徴する請求項18から24のいずれかに記載の方法。前記着色積層体は、前記延伸積層体を二色性物質の染色液に浸漬することによって生成されることを特徴とする請求項18から25のいずれかに記載の方法。前記染色液は、水を溶媒として、ヨウ素濃度0.12~0.30重量の範囲としたことを特徴とする請求項26に記載の方法。前記延伸積層体を二色性物質の染色液に浸漬する前に、前記延伸積層体に含まれる前記延伸中間生成物に対して不溶化を施す、第1不溶化工程をさらに含むことを特徴する請求項18から27のいずれかに載の方法。前記第1不溶化工程は、液温が40°Cを超えないホウ酸水溶液に前記延伸積層体を浸漬する工程であることを特徴とする請求項28に記載の方法。前記第1不溶化工程は、ホウ酸含有量が水100重量に対して少なくとも3重量のホウ酸水溶液に前記延伸積層体を浸漬する工程であることを特徴とする請求項28または29のいずれかに記載の方法。前記偏光膜は、ホウ酸水溶液中において前記着色積層体を延伸することによって、厚みが10μm以下になるように生成されることを特徴とする請求項18から30のいずれかに記載の方法。前記ホウ酸水溶液中において前記着色積層体を延伸する前に、前記着色積層体に対して不溶化処理を施す、第2不溶化工程をさらに含むことを特徴する請求項18から31のいずれかに記載の方法。前記第2不溶化工程は、液温が40°Cを超えないホウ酸架橋水溶液に前記着色積層体を浸漬する工程であることを特徴とする請求項32に記載の方法。前記第2不溶化工程は、ホウ酸含有量が水100重量に対して少なくとも3重量のホウ酸架橋水溶液に前記着色積層体を浸漬する工程であることを特徴とする請求項32または33のいずれかに記載の方法。前記空中補助延伸と前記ホウ酸水中延伸とからなる前記着色積層体の総延伸倍率が5.0倍以上になるようにしたことを特徴とする請求項18から34のいずれかに記載の方法。前記ホウ酸水中延伸のためのホウ酸水溶液の液温が60°C以上であることを特徴とする請求項18から35のいずれかに記載の方法。前記空中補助延伸を自由端1軸で行ったときに、前記着色積層体の総延伸倍率が5.0倍以上であって7.5倍以下であることを特徴とする請求項18から36のいずれかに記載の方法。前記空中補助延伸を固定端1軸で行ったときに、前記着色積層体の総延伸倍率が5.0倍以上であって8.5倍以下であることを特徴とする請求項18から36のいずれかに記載の方法。二色性物質を配向させたポリビニルアルコール系樹脂からなる厚みが10μm以下の偏光膜を含む前記光学フィルム積層体を、液温40°Cを越えない温度のヨウ化物塩を含む洗浄液で、洗浄する工程をさらに含むことを特徴とする請求項18から38のいずれかに記載の方法。前記光学フィルム積層体を50°C以上100°C以下の温度で乾燥する工程をさらに含むことを特徴とする請求項18から39のいずれかに記載の方法。前記光学フィルム積層体に含まれる前記結晶性エステル系熱可塑性樹脂基材に製膜された前記偏光膜の他面に粘着剤を介してセパレータフィルムを積層する工程をさらに含むことを特徴とする請求項18から40のいずれかに記載の方法。前記光学フィルム積層体に含まれる前記結晶性エステル系熱可塑性樹脂基材に製膜された前記偏光膜の他面に接着剤を介して光学機能フィルムを積層する工程をさらに含むことを特徴とする請求項18から41のいずれかに記載の方法。前記光学機能フィルムの他面に粘着剤を介してセパレータフィルムを積層する工程をさらに含むことを特徴とする請求項42に記載の方法。前記光学機能フィルムnx>ny>nzの3次元屈折率の2軸性位相差フィルムであることを特徴とする請求項42または43のいずれかに記載の方法。熱可塑性樹脂基材を用いて偏光膜を安定的に製造することは、特許文献2~5で見てきた。ところが、液晶テレビ用のディスプレイとして求められるコントラスト比1000:1以上、最大輝度500cd/m2以上の光学特性を満たすような、例えば10μm以下の均一な厚みを有する偏光膜は、これまでのところ実現されてはいない。この技術的課題は、以下に示すように単純なことだけに解決のためのハードルは高い。これまでに提案されてきた製法は、いずれも、空中高温環境において、熱可塑性樹脂基材とその上に形成されたPVA系樹脂層とを含む積層体を延伸するものであった。空中延伸を高温環境で行うのは、一義的には、熱可塑性樹脂基材およびその上に形成されたPVA系樹脂は、それぞれのガラス転移温度Tgを下回る温度では延伸できないためである。ちなみに、PVA系樹脂のTgは75~80°Cである。エステル系熱可塑性樹脂のポリエチレンテレフタレートPETのTgは80°Cである。したがって、熱可塑性樹脂基材とPVA系樹脂層とを含む積層体は、それらの温度を上回る高温で延伸されることになる。当然のことながら、延伸によってPVA系樹脂の配向性が高まる。PVA系樹脂からなる偏光膜の偏光性能は、ヨウ素のような二色性物質が吸着されたPVA系樹脂の配向性に左右される。PVA系樹脂の配向性が高いほど、PVA系樹脂からなる偏光膜の偏光性能が高くなる。しかしながら、オレフィン系であるかエステル系であるかを問わず、結晶性樹脂は、一般的に、加熱温度の高さや延伸配向によって高分子が配列し、結晶化が進む。結晶化によって樹脂の物性が様々に変化する。その典型は、結晶化によって事実上延伸不能になることである。例えば、結晶性PETの場合、アモルファスPETであっても120°C周辺で結晶化速度が急上昇し130°Cで延伸不能になる。熱可塑性樹脂の一般的材料特性の概説は後述される。本発明は、結晶性エステル系熱可塑性樹脂基材に製膜された二色性物質を配向させたポリビニルアルコール系樹脂からなる厚みが10μm以下の光学特性の高い偏光膜を含む光学フィルム積層体、および、その製造方法を提供することを目的とする。本発明者らは、偏光膜の薄膜化と偏光膜の光学特性とを改善すべく鋭意検討してきた。その結果、二色性物質を配向させたポリビニルアルコール系樹脂からなる厚みが10μm以下の偏光膜を含む光学フィルム積層体およびその製造方法を発明するに至った。偏光膜の薄膜化は、結晶性エステル系熱可塑性樹脂基材と該結晶性エステル系熱可塑性樹脂基材上に形成されたPVA系樹脂層とを一体に延伸することによって、達成される。本発明者らの研究および分析によると、熱可塑性樹脂基材として結晶性PETを用い、結晶性PET基材上に形成されたPVA系樹脂層を含む積層体を、延伸倍率が5倍以上に自由端一軸に延伸した事例を発見することはできない。本発明者らは、これに挑戦して本発明を実現するに至った。図18のイメージ図を参照されたい。図18は、実験に基づいて、結晶性PETとPVA系樹脂のそれぞれの延伸温度と延伸可能倍率との相対関係を表したイメージ図である。図18の実線は、延伸温度の変化にともない結晶性PETの延伸可能倍率が変化する状態を表す。結晶性PETは、ガラス転移温度Tgが80°Cであり、これ以下の温度で延伸することはできない。図19のイメージ図を参照されたい。これは、ポリエチレンテレフタレートPETのガラス転移温度Tgと融点Tm間で、温度変化にともない結晶性PETの結晶化速度が変化する状態を表す。図19からは、80°Cから120°C前後のアモルファス状態にある結晶性PETは、120°C前後で急速に結晶化することが理解される。また図18から明らかなように、結晶性PETの場合、自由端一軸の空中延伸による延伸可能倍率は5.5倍が上限となる。しかも適用され得る延伸温度は、結晶性PETがアモルファス状態にある80°Cから120°Cの温度範囲に限定される。参考例1~3は、自由端一軸の空中延伸による実験例である。これらはいずれも、200μm厚の結晶性PET基材に7μm厚のPVA層を製膜した積層体を空中延伸によって生成された、3.3μm厚の偏光膜である。それぞれの延伸温度には違いがあり、参考例1は110°C、参考例2は100°C、参考例3は90°Cの場合である。注目すべきは延伸可能倍率である。参考例1の延伸倍率の限界は4.0倍であり、参考例2および3は4.5倍である。最終的には積層体自体が破断したことによって、これらを越える延伸処理が不可能であった。しかしながら、この結果には、結晶性PET基材に製膜されたPVA系樹脂層自体の延伸可能倍率が影響している可能性を否定することはできない。そこで図18の破線を参照されたい。これは、PVA系樹脂の延伸可能倍率を表す。PVA系樹脂のガラス転移温度Tgは75~80°Cであり、これ以下の温度でPVA系樹脂からなる単層体を延伸することはできない。図18から明らかなように、自由端一軸の空中延伸によると、PVA系樹脂からなる単層体の延伸可能倍率は5.0倍を限度とする。このことにより、本発明者らは、以下のことを明らかにすることができた。それは、結晶性PETおよびPVA系樹脂のそれぞれの延伸温度および延伸可能倍率の関係から、結晶性PET基材に製膜されたPVA系樹脂層を含む積層体の自由端一軸の空中延伸による延伸可能倍率は、90~110°Cの延伸温度範囲において4.0~5.0倍を限度であるということである。参考例1~3は、いずれも4.0~4.5倍の延伸処理によってPVA系樹脂の分子を配向させた薄膜化されたPVA系樹脂層にヨウ素を吸着させた着色積層体を生成した。具体的には、最終的に生成される偏光膜を構成するPVA系樹脂層の単体透過率が40~44になるように、延伸積層体を液温30°Cのヨウ素およびヨウ化カリウムを含む染色液に任意の時間、浸漬することによって、延伸積層体に含まれるPVA系樹脂層にヨウ素を吸着させた。また薄膜化されたPVA系樹脂層へのヨウ素吸着量を調整することによって単体透過率と偏光度とを異にする種々の偏光膜を生成した。図25は、参考例1~3の光学特性を表したものである。結晶性PET基材に製膜されたPVA系樹脂層は、空中延伸によって、ある程度PVA系樹脂の分子が配向される。その一方で、空中延伸は、PVA系樹脂の分子の結晶化を促進し、非晶部分の配向を阻害しているものと推定される。そこで本発明者らは、本発明に先立って、比較例に示す偏光膜およびその製造方法を開発した。これは、ガラス転移温度Tg以下の延伸温度であってもPET基材に製膜されたPVA系樹脂層を含む積層体を延伸することができるという水の可塑剤機能に着目した驚くべき知見に基づいたものである。この方法によると、PET基材に製膜されたPVA系樹脂層を含む積層体は、延伸倍率が5.0倍まで延伸できることが確認された。延伸倍率の限界が5.0倍であることは、PET基材による制限と推定される。これは、本出願人の出願に係るPCT/JP2010/001460において開示した実施例1に相当するものである。図20を参照されたい。これは、本発明者らがこうした研究結果を基礎に創意した本発明の空中延伸時の延伸倍率と総延伸倍率との関係を端的に表したものである。横軸は自由端一軸による延伸温度110°Cの空中延伸時の延伸倍率である。縦軸の総延伸倍率は、以下に述べる自由端一軸による空中延伸を含む2段階の延伸処理によって、空中延伸前の長さである元長を1として、最終的に元長が何倍延伸されたかを表す総合延伸倍率である。例えば、延伸温度110°Cの空中延伸による延伸倍率が2倍であって、次の延伸倍率が3倍であれば、総合延伸倍率は6倍2×3=6になる。空中延伸に続く第2段目目の延伸方法は、延伸温度65°Cのホウ酸水溶液中における自由端一軸の延伸である。ホウ酸水溶液に浸漬させながら延伸する処理は、ホウ酸水中延伸と定義する。また、総合延伸倍率は、空中延伸時の延伸倍率とホウ酸水中延伸時の延伸倍率との積によって表される値であり、以下、総合延伸倍率を総延伸倍率という。本発明者らは、この二つの延伸方法を組み合わせることによって、図20に示す以下のような知見を得ることができた。図20の実線は、結晶性PETの延伸可能倍率を表している。結晶性PETの総延伸倍率は、空中延伸されずすなわち空中延伸が1倍のときに直接ホウ酸水中延伸されたときは、5.0倍が限度である。これ以上に延伸しようとすると、結晶性PETは破断する。しかしながら、この時点は結晶性PETの最小延伸倍率を示している。結晶性PETの総延伸倍率は、事前の空中延伸時の延伸倍率が大きくなるほど、大きくなる。そして、延伸可能倍率は10倍を越える。これに対して、図20の破線は、PVAの延伸可能倍率を表している。空中延伸されずすなわち空中延伸が1倍のときに直接ホウ酸水中延伸されたときは、PVA系樹脂の延伸倍率は最大倍率を示す7倍である。しかしながら、PVA系樹脂の総延伸倍率は、空中延伸時の延伸倍率が大きくなるほど、小さくなる。図20から明らかなように、事前の空中延伸時の延伸倍率が3倍のときには、PVA系樹脂の総延伸倍率が6倍を下回る。PVA系樹脂の総延伸倍率を6倍にしようとすると、PVA系樹脂は破断する。結晶性PET基材に製膜されたPVA系樹脂層を含む積層体を延伸できなくなる原因は、事前の空中延伸倍率の大きさによって、結晶性PET基材からPVA系樹脂層に変わる。ここで、図21のイメージ図を参照されたい。図21は、結晶性PETとPVA系樹脂に関する空中延伸時の延伸温度と空中延伸およびホウ酸水中延伸からなる総延伸可能倍率との関係を実験に基づいて表したイメージ図である。横軸は、空中において予め2倍に延伸したときの温度を表す。縦軸は、予め2倍に延伸された結晶性PETと該結晶性PET上に製膜されたPVA系樹脂層からなる積層体を延伸温度65°Cのホウ酸水溶液中において、さらに延伸したことによる総延伸可能倍率を表す。図18のイメージ図の結晶性PETの延伸可能倍率との違いに着目されたい。空中延伸単独による結晶性PETの延伸可能倍率のピークは、100°Cで5.5倍であり、120°Cでも3.5倍程度延伸できる。これに対して、空中高温環境で予め2倍に延伸された結晶性PETは、ホウ酸水中延伸との組み合せにより、100~110°Cにおいてピークになる。そのときの総延伸可能倍率は8.5倍である。このことは、ホウ酸水中延伸の延伸可能倍率が4.0倍すなわち2×4=8以上になることを示している。また120°Cでは、予め2倍まで延伸された結晶性PETは、結晶化がすすみ、延伸温度65°Cのホウ酸水溶液中においては、最早、延伸不能であることを示している。本発明は、後述されるように、空中延伸およびホウ酸水中延伸からなる二つの延伸方法の組み合わせによって創意することができた。二つの延伸方法の組み合わせは、単なる組み合わせでない。本発明者らは、長期間にわたり鋭意研究を重ねた結果、この組み合わせによって、以下に述べる2つの技術的課題を同時に解決する驚くべき知見を得て、本発明に至ったのである。これまで解決不能と考えられてきた2つの技術的課題が存在する。第1の技術的課題は、PVA系樹脂の配向性の向上に関わる延伸倍率および延伸温度が、PVA系樹脂が製膜される熱可塑性樹脂基材によって大きく制約を受けることである。第2の技術的課題は、延伸倍率および延伸温度の制約を解除できても、PVA系樹脂やPETなどの結晶性樹脂の結晶化と延伸可能性とは対立する物性であることから、PVA系樹脂の延伸がPVA系樹脂の結晶化によって制限されることである。第1の課題は以下の通りである。熱可塑性樹脂基材を用いて偏光膜を製造する際の制約は、図18で見たように、延伸温度がPVA系樹脂のガラス転移温度Tg75~80°C以上であり、延伸可能倍率は4.5~5.0倍が限度であるというPVA系樹脂の特性に起因する。熱可塑性樹脂基材として結晶性PETを用いると、延伸温度が80~120°Cに限定される。積層体の空中延伸によって、その積層体に含まれる結晶性PET上に製膜されたPVA系樹脂層を薄膜化した偏光膜は、こうした制限を逃れ難いものと考えられてきた。そのため、本発明者らは、水の可塑剤機能の発見に基づき空中延伸に代わることができるホウ酸水中延伸方法を提示した。しかしながら、延伸温度が60~85°Cのホウ酸水中延伸によっても延伸可能倍率が5.0という結晶性PET基材に起因する制約を逃れることができなかった。このことによりPVA系樹脂の分子の配向性向上が制限され、薄膜化された偏光膜の光学特性も限定される結果となった。これが第1の技術的課題である。第1の技術的課題の解決手段は、図22に示すイメージ図によって説明することができる。図22は、2つの関連図からなる。一つは、熱可塑性樹脂基材として用いられる結晶性PETの配向性を表す図である。他の一つは、結晶性PETの結晶化度を表す図である。いずれも横軸は、空中延伸とホウ酸水中延伸との総延伸可能倍率を表す。図22の破線は、ホウ酸水中延伸のみによる延伸可能倍率を表す。結晶性PETの配向性は、延伸倍率4.0倍前後で最大になる。結晶化度は、延伸倍率が4~5倍のところで急上昇する。そのため、ホウ酸水中延伸であっても延伸倍率5.0倍が限度であった。ここで配向性が上限となり、延伸張力が急上昇する。これに対して、図22の実線は、延伸温度110°Cで延伸倍率が2倍になるように予め自由端一軸の空中延伸を行い、次に延伸温度65°Cのホウ酸水中延伸を行った結果を示す。結晶性PETの結晶化度は、ホウ酸水中延伸単独の場合と異なり急上昇することはなかった。その結果、総延伸可能倍率は7倍まで高めることができた。ここで配向性が上限となり、延伸張力が急上昇する。これは、図21から明らかなように、第1段目の延伸方法として自由端一軸の空中延伸を採用した結果である。これに対して、後述される固定端一軸の空中延伸を採用すると、総延伸可能倍率を8.5倍にすることができる。第1の技術的課題を解決することによって、結晶性PET基材に起因する延伸倍率についての制約を取り払い、総延伸の高倍率化によってPVAの配向性を高めることができるようになった。そのことにより偏光膜の光学特性は、格段と改善されることとなった。ところが光学特性の改善は、これに止まるものではなかった。これは、第2の技術的課題を解決することによって、達成された。第2の技術的課題は以下の通りである。PVA系樹脂やPETなどの結晶性樹脂の特徴の一つは、一般的に加熱や延伸配向によって高分子が配列して結晶化が進む性質を有することである。PVA系樹脂の延伸は、結晶性樹脂であるPVA系樹脂の結晶化によって制限される。結晶化と延伸可能性とは対立する物性であり、PVA系樹脂の結晶化の進展はPVA系樹脂の配向性を阻害するというのが一般的であった。これが第2の技術的課題である。この技術的課題を解決する手段は、図23によって説明することができる。図23は、2つの実験結果に基づき算出されたPVA系樹脂の結晶化度とPVA系樹脂の配向関数との関係を実線と破線とで表したものである。図23の実線は、以下の試料のPVA系樹脂の結晶化度とPVA系樹脂の配向関数との関係を表したものである。試料は、まず、同じ条件で生成された結晶性PET基材に製膜されたPVA系樹脂層を含む積層体を5つの試料として準備した。準備した5つのPVA系樹脂層を含む積層体を、延伸温度のそれぞれが80°C,95°C,105°C、110°C、および115°Cで、延伸倍率のそれぞれが同じ1.8倍の空中延伸によって、PVA系樹脂層を含む延伸積層体を生成した。生成されたそれぞれの延伸積層体に含まれるPVA系樹脂層の結晶化度とPVAの配向関数を測定および解析した。測定方法および解析方法の詳細は後述される。図23の破線は、実線の場合と同様に、以下の試料のPVA系樹脂の結晶化度とPVA系樹脂の配向関数との関係を表したものである。試料は、まず、同じ条件で生成された結晶性PET基材に製膜されたPVA系樹脂層を含む積層体を5つの試料として準備した。準備した5つのPVA系樹脂層を含む積層体を、延伸倍率のそれぞれが1.5倍、1.8倍、2.0倍、2.2倍、および2.5倍で、延伸温度のそれぞれが同じ110°Cの空中延伸によって、PVA系樹脂層を含む延伸積層体を生成した。生成されたそれぞれの延伸積層体に含まれるPVA系樹脂層の結晶化度とPVAの配向関数を後述の方法により測定および解析した。図23の実線によって、空中延伸時の延伸温度を高く設定した延伸積層体に含まれるPVA系樹脂層ほど、PVA系樹脂の配向性が向上することを確認した。また図23の破線によって、空中延伸時の延伸倍率を高倍率に設定した延伸積層体に含まれるPVA系樹脂層ほど、PVA系樹脂の配向性が向上することも確認した。第2段目のホウ酸水中延伸前に、PVA系樹脂の配向性を向上させておくこと、すなわちPVA系樹脂の結晶化度を高めておくことは、結果としてホウ酸水中延伸後のPVA系樹脂の配向性も高くなる。さらにPVA系樹脂の配向性が高くなることで、結果としてポリヨウ素イオンの配向性も高くなることを後述される実施例のT-Pグラフからも確認することができる。第1段目の空中延伸時の延伸温度を高く設定しておくかまたは延伸倍率をより高倍率に設定しておくことによって、第2段目のホウ酸水中延伸によって生成されたPVA系樹脂層のPVA系樹脂の分子の配向性は、より高めることができるという予期せざる望外の結果を得た。第1の技術的課題の解決手段は、結晶性PET基材に製膜されたPVA系樹脂層を含む積層体を予め第1段目の空中延伸によって予備的または補助的に延伸しておくことによって、第2段目のホウ酸水中延伸によって結晶性PET基材の延伸倍率に制限されることなく、PVA系樹脂層を高倍率に延伸することが可能となる。そのことによりPVAの配向性は、十分に向上することを確認した。また第2の技術的課題の解決手段は、予め第1段目の空中延伸時の延伸温度を予備的または補助的により高い温度に設定しておくかまたは延伸倍率を予備的または補助的により高倍率に設定しておくことによって、第2段目のホウ酸水中延伸によって生成されたPVA系樹脂層のPVA分子の配向性をより高めるという予期せざる結果をもたらした。いずれの場合も、第1段目の空中延伸が第2段目のホウ酸水中延伸に対する予備的または補助的な空中延伸手段として位置付けることができる。以下、第1段目の空中延伸は、既に定義した第2段目のホウ酸水中延伸に対する空中補助延伸と定義する。空中補助延伸を行うことによる、特に第2の技術的課題の解決メカニズムについて、以下のように推定することができる。空中補助延伸を高温にするかまたは高倍率にするほど、図23で確認したように、空中補助延伸後のPVA系樹脂の配向性が向上する。これは、高温または高倍率であるほどPVA系樹脂の結晶化が進みながら延伸されるため、部分的に架橋点が形成されながら延伸されることが要因であると推定される。結果としてPVA系樹脂の配向性が向上していることになる。ホウ酸水中延伸前に予め空中補助延伸によってPVA系樹脂の配向性を向上させておくことで、ホウ酸水溶液に浸漬した時に、ホウ酸がPVA系樹脂と架橋し易くなり、ホウ酸が結節点となりながら延伸されるものと推定される。結果としてホウ酸水中延伸後もPVA系樹脂の配向性が高くなる。本発明の実施態様は、以下のとおりである。本発明の第1の態様は、二色性物質を配向させたポリビニルアルコール系樹脂からなる連続ウェブの偏光膜であって、結晶性エステル系熱可塑性樹脂基材に製膜された前記ポリビニルアルコール系樹脂層を含む積層体が空中補助延伸とホウ酸水中延伸とからなる2段延伸工程で延伸されることにより、10μm以下の厚みにされたものであり、かつ、単体透過率をT、偏光度をPとしたとき、P>―100.929T―42.4―1×100ただし、T<42.3、およびP≧99.9ただし、T≧42.3の条件を満足する光学特性を有するようにされたものに関する。二色性物質は、ヨウ素またはヨウ素と有機染料の混合物のいずれでもよい。単体透過率をT、偏光度をPとしたときの光学特性値がこの不等式によって表される範囲にある偏光膜は、一義的には、大型表示素子を用いた液晶テレビ用のディスプレイとして求められる性能を有する。具体的にはコントラスト比1000:1以上かつ最大輝度500cd/m2以上である。以下、これを要求性能という。他の用途としては、後述されるように、有機ELディスプレイパネルの視認側に貼り合される光学機能フィルム積層体に用いられる。液晶セルに用いられる場合、バックライト側と視認側のいずれか一方の片側偏光膜の偏光性能が少なくともこの範囲にある偏光膜でなければならない。またバックライト側と視認側のいずれか一方の片側偏光膜として偏光度Pが99.9以下の偏光膜を用いた場合、他方の片側偏光膜として、偏光性能がいかに優れた偏光膜を用いても、要求性能を達成することができない。第1実施態様において、前記偏光膜の連続ウェブの一方の面に接着剤を介して光学機能フィルムを貼り合せ、他方の面には粘着剤層を形成し、前記粘着剤層を介して前記偏光膜にセパレータを剥離自在に積層するようにした光学機能フィルム積層体を生成することができる。この場合、光学機能フィルムはTACトリアセチルセルロース系フィルムとすることが好ましい。第1実施態様において、前記偏光膜の連続ウェブの一方の面に接着剤を介して第1光学機能フィルムを貼り合せ、他方の面に接着剤を介して第2光学機能フィルムを貼り合せて生成された積層体に、粘着剤層を介してセパレータを剥離自在に積層するようにした光学機能フィルム積層体をさらに、生成することができる。この場合、第1光学機能フィルムをTACトリアセチルセルロース系フィルムとし、第2光学機能フィルムをnx>nz>nyの3次元屈折率の2軸性位相差フィルムとすることが好ましい。また第1光学機能フィルムをアクリル系樹脂フィルムとし、第2光学機能フィルムをλ/4位相差フィルムであって、前記偏光膜の吸収軸とλ/4位相差フィルムの遅相軸との貼り合せ角度を45±1°とすることもできる。本発明の第2の態様は、連続ウェブの結晶性エステル系熱可塑性樹脂基材と該結晶性エステル系熱可塑性樹脂基材に製膜された二色性物質を配向させたポリビニルアルコール系樹脂からなる偏光膜とを含む光学フィルム積層体であって、前記偏光膜は、前記結晶性エステル系熱可塑性樹脂基材に製膜された前記ポリビニルアルコール系樹脂層を含む積層体が空中補助延伸とホウ酸水中延伸とからなる2段延伸工程で延伸されることにより、10μm以下の厚みにされたものであり、かつ、単体透過率をT、偏光度をPとしたとき、P>―100.929T―42.4―1×100ただし、T<42.3、およびP≧99.9ただし、T≧42.3の条件を満足する光学特性を有するようにされたものであることを特徴とする光学フィルム積層体に関するものである。第2実施態様において、結晶性エステル系熱可塑性樹脂基材の厚みは、製膜されるPVA系樹脂層の厚みの6倍以上であることが好ましく、7倍以上であることがより好ましい。PVA系樹脂層に対する結晶性エステル系熱可塑性樹脂基材の厚みが7倍以上であれば、製造工程の搬送時にフィルム強度が弱く破断するような搬送性、液晶ディスプレイのバックライト側と視認側のいずれか一方の片側偏光膜として用いられる際の偏光膜のカール性や転写性などの不具合は生じない。図1を参照されたい。図1は、結晶性エステル系熱可塑性樹脂基材の厚みとPVA系樹脂層の塗工厚偏光膜厚との間に不具合が生じるかどうかを確認したものである。図1に示したように、5倍程度の厚みでは、搬送性に問題が生じることが懸念される。また一方、厚みが10μm以上の偏光膜は、クラック耐久性に問題が生じることが懸念される。第2実施態様において、偏光膜の厚みは、好ましくは10μm以下である。図2を参照されたい。厚みが3~10μmの偏光膜であれば、偏光膜の偏光性能を表す図2のT―Pグラフによって示されるように、3μm、8μm、10μmの各々の偏光性能に有意差はなく、上記不等式を満たす光学特性を有することが確認できる。図2は、少なくとも、厚みが10μmを越えない偏光膜は、クラック耐久性の問題を懸念することなく、要求性能を満たす光学特性を得ることを示すものである。第2実施態様において、結晶性エステル系熱可塑性樹脂基材は、偏光膜の一面を保護する光学機能フィルムとすることができるように、透明樹脂であることが好ましい。さらに二色性物質は、ヨウ素またはヨウ素と有機染料の混合物のいずれでもよい。すでに定義された空中補助延伸およびホウ酸水中延伸について、空中補助延伸は、限定されるものではないが、具体的には、オーブンなどの加熱装置を用いて、第1段目の空中において高温で延伸する処理をいう。また、ホウ酸水中延伸は、限定されるものではないが、具体的には、第2段目のホウ酸水溶液に浸漬させながら延伸する処理をいう。第2実施態様において、前記光学フィルム積層体に含まれる偏光膜の結晶性エステル系熱可塑性樹脂基材に製膜されていない面に、粘着剤層を介してセパレータを剥離自在に積層するようにした光学フィルム積層体を生成することができる。この場合、結晶性エステル系熱可塑性樹脂基材が偏光膜の保護フィルムとなるので、樹脂基材は透明でなければならない。第2実施態様において、光学フィルム積層体に含まれる偏光膜の結晶性エステル系熱可塑性樹脂基材に製膜されていない面に接着剤を介して光学機能フィルムを貼り合せ、該光学機能フィルムの上に粘着剤層を形成し、該粘着剤層を介してセパレータを剥離自在に積層するようにした光学フィルム積層体を生成することができる。この場合、光学機能フィルムをnx>ny>nzの3次元屈折率の2軸性位相差フィルムとすることができる。本発明の第3の態様は、連続ウェブの結晶性エステル系熱可塑性樹脂基材と該結晶性エステル系熱可塑性樹脂基材に製膜された二色性物質を配向させたポリビニルアルコール系樹脂からなる偏光膜とを含む光学フィルム積層体を製造するための、配向されたポリビニルアルコール系樹脂からなる延伸中間生成物を含む延伸積層体であって、前記結晶性エステル系熱可塑性樹脂基材として、配向関数が0.40以下に設定された空中補助延伸された結晶性ポリエチレンテレフタレートが用いられており、前記延伸中間生成物として、結晶化度が28以上で35以下、および、配向関数が0.15以上で0.35以下に設定されたポリビニルアルコール系樹脂が用いられており、前記偏光膜は、前記結晶性エステル系熱可塑性樹脂基材に製膜された前記ポリビニルアルコール系樹脂層を含む積層体が空中補助延伸とホウ酸水中延伸とからなる2段延伸工程で延伸されることにより、10μm以下の厚みにされるものであり、かつ、単体透過率をT、偏光度をPとしたとき、P>―100.929T―42.4―1×100ただし、T<42.3、およびP≧99.9ただし、T≧42.3の条件を満足する光学特性を有するようにされるものであることを特徴とする延伸積層体である。ここで、結晶性エステル系熱可塑性樹脂基材は、厚みが、第2実施態様と同様に、PVA系樹脂層の厚みの6倍以上であることが好ましく、7倍以上であることがより好ましい。またこれは、偏光膜の一面を保護する光学機能フィルムとすることができる透明樹脂であることが好ましい。本発明の第4の態様は、連続ウェブの結晶性エステル系熱可塑性樹脂基材に二色性物質を配向させたPVA系樹脂からなる偏光膜が製膜された光学フィルム積層体を製造する方法であって、結晶性エステル系熱可塑性樹脂基材と該結晶性エステル系熱可塑性樹脂基材に製膜されたPVA系樹脂層とを含む積層体に対する空中補助延伸によって、配向させたPVA系樹脂層からなる延伸中間生成物を含む延伸積層体を生成する工程と、前記延伸積層体に対する二色性物質の吸着によって、二色性物質を配向させたPVA系樹脂層からなる着色中間生成物を含む着色積層体を生成する工程と、前記着色積層体に対するホウ酸水中延伸によって、二色性物質を配向させたPVA系樹脂からなる厚みが10μm以下の偏光膜を含む光学フィルム積層体を生成する工程とを含む光学フィルム積層体を製造する方法に関するものである。第4実施態様において、光学フィルム積層体に含まれる偏光膜は、単体透過率をT、偏光度をPとしたとき、P>―100.929T―42.4―1×100ただし、T<42.3およびP≧99.9ただし、T≧42.3の条件を満足する光学特性を有するものであることを特徴とする方法を含むことができる。第4実施態様において、前記結晶性エステル系熱可塑性樹脂基材にポリビニルアルコール系樹脂を塗布し乾燥することによって、ポリビニルアルコール系樹脂層を前記結晶性エステル系熱可塑性樹脂基材に製膜する工程をさらに含むことができる。第4実施態様において、空中補助延伸の延伸倍率を3.5倍以下、延伸温度をPVA系樹脂のガラス転移温度以上にすることが好ましい。また空中補助延伸の延伸温度を80°C~120°Cにすることがより好ましい。第4実施態様においては、空中補助延伸によって生成された配向されたPVA系樹脂層を含む延伸積層体を、これに限定されるものではないが、二色性物質のヨウ素の染色液に浸漬することによって、ヨウ素を配向させたPVA系樹脂層を含む着色積層体を生成することができる。またヨウ素の染色液は、水を溶媒として、ヨウ素濃度0.12~0.30重量の範囲とすることが好ましい。第4実施態様において、空中補助延伸によって生成される延伸積層体は、染色液に浸漬する前に、予め不溶化させておくことが好ましい。具体的には、延伸積層体を液温40°Cを越えないホウ酸水溶液に30秒間浸漬することによって、延伸積層体に含まれるPVA分子が配向されたPVA系樹脂層を不溶化させる工程による。本工程のホウ酸水溶液は、水100重量に対してホウ酸を3重量含む。延伸積層体に対する不溶化工程に求められる技術的課題は、少なくとも染色工程において、延伸積層体に含まれるPVA系樹脂層を溶解させないようにすることである。これを第1不溶化とすると、二色性物質を配向させたPVA系樹脂層を含む着色積層体に対して、ホウ酸水中延伸前に着色積層体を不溶化する工程を第2不溶化と位置付けることができる。具体的には、第1不溶化と同様に、着色積層体を液温40°Cを越えないホウ酸水溶液に30秒間浸漬することによって、着色積層体に含まれるPVA分子が配向されたPVA系樹脂層を不溶化させる工程による。本工程のホウ酸水溶液は、水100重量に対してホウ酸を3重量含む。第1および第2の不溶化は、いずれも第4実施態様においては、最終的に製造される光学フィルム積層体に含まれる偏光膜の光学特性にも影響を与える。第4実施態様において、空中補助延伸とホウ酸水中延伸とからなる着色積層体の総延伸倍率は5.0倍以上であり、ホウ酸水溶液の液温は60°C以上であることが好ましい。また空中補助延伸を自由端一軸で行ったときに、最終的に結晶性エステル系熱可塑性樹脂基材に製膜されたPVA系樹脂層の総延伸倍率は、5倍以上7.5倍以下であることが好ましく、空中補助延伸を固定端一軸で行ったときには、最終的に結晶性エステル系熱可塑性樹脂基材に製膜されたPVA系樹脂層の総延伸倍率は、5倍以上8.5倍以下であることが好ましい。第4実施態様においては、二色性物質を配向させたPVA系樹脂からなる厚みが10μm以下の偏光膜を含む光学フィルム積層体を、液温40°Cを越えないヨウ化物塩を含む洗浄液で洗浄する工程をさらに含むことができる。さらにまた、洗浄された光学フィルム積層体を50°C以上100°C以下の温度で乾燥する工程をさらに含むようにしてもよい。第4実施態様において、乾燥された光学フィルム積層体に含まれる結晶性エステル系熱可塑性樹脂基材に製膜された偏光膜の他面に粘着剤層を介してセパレータフィルムを積層する工程をさらに含むことができる。あるいは、乾燥された光学フィルム積層体に含まれる結晶性エステル系熱可塑性樹脂基材に製膜された偏光膜の他面に接着剤を介して光学機能フィルムを積層する工程をさらに含むこともできる。さらに積層された光学機能フィルムの他面には、粘着剤を介してセパレータフィルムを積層する工程をさらに含むことができる。この場合に、光学機能フィルムは、nx>ny>nzの3次元屈折率の2軸性位相差フィルムにすることができる。本発明の背景技術として、本発明に用いられる熱可塑性樹脂基材の材料特性と偏光膜の偏光性能によって表される光学特性について、技術的整理をしておく。ここでは、本発明に用いられる熱可塑性樹脂の一般的材料特性を概説する。熱可塑性樹脂は、高分子が規則正しく配列する結晶状態にあるものと、高分子が規則正しい配列を持たない、あるいは、ごく一部しか持たない無定形または非晶状態にあるものとに大別できる。前者を結晶状態といい、後者を無定形または非晶状態という。これに対応して、結晶状態をつくる性質の熱可塑性樹脂は結晶性樹脂と呼ばれ、そうした性質をもたない熱可塑性樹脂は非晶性樹脂と呼ばれる。一方、結晶性樹脂であるか非晶性樹脂であるかを問わず、結晶状態にない樹脂または結晶状態に至らない樹脂をアモルファスまたは非晶質の樹脂という。ここでは、アモルファスまたは非晶質の樹脂は、結晶状態をつくらない性質の非晶性樹脂と区別して用いられる。結晶性樹脂としては、例えばポリエチレンPE、ポリプロピレンPPを含むオレフィン系樹脂や、ポリエチレンテレフタレートPET、ポリブチレンテレフタレートPBTを含むエステル系樹脂がある。結晶性樹脂の特徴の一つは、一般的に加熱や延伸配向によって高分子が配列して結晶化が進む性質を有することである。樹脂の物性は、結晶化の程度に応じて様々に変化する。一方で、例えば、ポリプロピレンPP、ポリエチレンテレフタレートPETのような結晶性樹脂でも、加熱処理や延伸配向によって起こる高分子の配列を阻害することによって、結晶化の抑制が可能である。結晶化が抑制されたこれらのポリプロピレンPP、ポリエチレンテレフタレートPETを非晶性ポリプロピレン、非晶性ポリエチレンテレフタレートといい、これらをそれぞれ総称して非晶性オレフィン系樹脂、非晶性エステル系樹脂という。例えばポリプロピレンPPの場合、立体規則性のないアタクチック構造にすることによって、結晶化を抑制した非晶性ポリプロピレンPPを作成できる。また例えばポリエチレンテレフタレートPETの場合、重合モノマーとして、イソフタル酸、1,4-シクロヘキサンジメタノールのような変性基を共重合すること、すなわち、ポリエチレンテレフタレートPETの結晶化を阻害する分子を共重合させることによって、結晶化を抑制した非晶性ポリエチレンテレフタレートPETを作成することができる。また多価カルボン酸ジカルボン酸と多価アルコールジオールとの重縮合体であるエステル系樹脂のうち、本発明で用いられる結晶性エステル系樹脂として、例えば、ポリエチレンテレフタレートPET、ポリブチレンテレフタレートPBT、ポリトリメチレンテレフタレートPTT、ポリエチレンナフタレートPEN、ポリブチレンナフタレートPBNなどを挙げることができる。これらの結晶性エステル系樹脂はフィルム状に製膜するときに結晶化しやすい性質がある。製膜時に結晶化しているとフィルムの延伸性は低下する。フィルムの延伸性を確保するためには、製膜時の結晶化を抑制し、そのことにより、アモルファス非晶質の状態で製膜されたものを用いることが好ましい。本発明で用いる結晶性エステル系樹脂は、フィルムの加工性延伸性を高めるために可塑剤やエラストマーを配合してもよい。可塑剤としては、例えばフタル酸エステル類およびその重縮合体、アジピン酸などの脂肪酸エステルおよびその重縮合体、ポリエステル系可塑剤、エポキシ系可塑剤、スチレン系ポリマー、アクリル系ポリマー、ターフェニル化合物およびその置換誘導体などが挙げられる。また、エラストマーとしては、スチレン系、オレフィン系、アクリル系、塩ビ系、ウレタン系、エステル系、ナイロン系などが挙げられる。次に、大型表示素子に用いることができる偏光膜の光学特性を概説する。偏光膜の光学特性とは、端的には、偏光度Pと単体透過率Tとで表す偏光性能のことである。一般に、偏光膜の偏光度Pと単体透過率Tとはトレードオフの関係にある。この2つの光学特性値を複数プロットして表したグラフがT-Pグラフである。T-Pグラフにおいて、プロットしたラインが単体透過率の高い右方向かつ偏光度の高い上方向にあるほど、偏光膜の偏光性能が優れていることになる。図2の模式図を参照されたい。理想的光学特性は、T=50で、P=100の場合である。T値が低ければP値を上げやすく、T値が高いほどP値を上げにくい。したがって、熱可塑性樹脂基材を用いて製造された厚さが10μm以下の偏光膜の場合、図3のプロットしたラインによって画定された範囲に位置する単体透過率Tおよび偏光度Pは、現在または将来、大型表示素子などの偏光膜性能として求められる光学特性である。単体透過率Tの理想値は、T=50であるが、光が偏光膜を透過する際には、偏光膜と空気との界面で一部の光が反射する現象が起こる。この反射現象を考慮すると、反射の分は単体透過率Tが減少するので、現実的に達成可能なT値の最大値は45~46程度である。一方、偏光度Pは、偏光膜のコントラスト比CRに変換することができる。例えば99.95の偏光度Pは、偏光膜のコントラスト比の2000:1に相当する。この偏光膜を液晶テレビ用セルの両側に用いたときのディスプレイのコントラスト比は、1050:1である。ここでディスプレイのコントラスト比が偏光膜のコントラスト比を下回るのは、セル内部において偏光解消が生じているためである。偏光解消は、バックライト側の偏光膜を透過してきた光がセル内部を透過する際に、カラーフィルタ中の顔料、液晶分子層、TFT薄膜トランジスタによって光が散乱および/または反射し、一部の光の偏光状態が変化することにより生じる。偏光膜およびディスプレイのコントラスト比がいずれも大きいほど、液晶テレビはコントラストが優れ、見やすい。ところで、偏光膜のコントラスト比は、平行透過率Tpを直交透過率Tcで除した値として定義される。これに対してディスプレイのコントラスト比は、最大輝度を最小輝度で除した値として定義することができる。最小輝度とは黒表示時の輝度である。一般的な視聴環境を想定した液晶テレビの場合、0.5cd/m2以下の最小輝度が要求基準になる。これを越える値では色再現性が低下する。また最大輝度とは白表示時の輝度である。一般的な視聴環境を想定した液晶テレビの場合、ディスプレイは、最大輝度が450~550cd/m2の範囲のものが用いられる。これを下回ると、表示が暗くなるため液晶テレビの視認性が低下する。大型表示素子を用いた液晶テレビ用のディスプレイとして求められる性能は、コントラスト比が1000:1以上かつ最大輝度が500cd/m2以上である。これを要求性能という。図3のライン1T<42.3およびライン2T≧42.3は、要求性能を達成するために必要とされる偏光膜の偏光性能の限界値を表している。これは、図4のバックライト側と視認側との偏光膜の組み合わせに基づく、次のようなシミュレーションによって求められたラインである。液晶テレビ用のディスプレイのコントラスト比と最大輝度は、光源バックライトユニットの光量、バックライト側と視認側との2つの偏光膜の透過率、セルの透過率、バックライト側と視認側との2つの偏光膜の偏光度、セルの偏光解消率に基づいて算出される。一般的な液晶テレビの光源の光量10,000cd/m2、セルの透過率13、および偏光解消率0.085の基礎数値を用い、種々の偏光性能の偏光膜を組み合せ、それぞれの組み合せ毎に液晶テレビ用のディスプレイのコントラスト比と最大輝度を算出することによって、要求性能を満足する図3のライン1およびライン2を導き出すことができる。算出に用いた式は以下の通りである。式1は、ディスプレイのコントラスト比を求める式である。式2は、ディスプレイの最大輝度を求める式である。式3は偏光膜の二色比を求める式である。式1:CRD=Lmax/Lmin式2:Lmax=LB×Tp-LB/2×k1B×DP/100/2×k1Fk2F×Tcell/100式3:DR=Ak2/Ak1=log/log=log/logここで、Lmin=LB×TcLB/2×k1B×DP/100/2×k1Fk2F×Tcell/100Tp=k1B×k1Fk2B×k2F/2×TPVATc=k1B×k2Fk2B×k1F/2×TPVAk1=Ts/100×1P/100/TPVAk2=Ts/100×1P/100/TPVACRD:ディスプレイのコントラスト比Lmax:ディスプレイの最大輝度Lmin:ディスプレイの最小輝度DR:偏光膜の二色比Ts:偏光膜の単体透過率P:偏光膜の偏光度k1:第1主透過率k2:第2主透過率k1F:視認側偏光膜のk1k2F:視認側偏光膜のk2k1B:バックライト側偏光膜のk1k2B:バックライト側偏光膜のk2Ak1:偏光膜の透過軸方向の吸光度Ak2:偏光膜の吸収軸方向の吸光度LB:光源の光量10000cdm2Tc:偏光膜の直交透過率視認側偏光板とバックライト側偏光板の組合せTp:偏光膜の平行透過率視認側偏光板とバックライト側偏光板の組合せTcell:セルの透過率13DP:セルの偏光解消率0.085TPVA:沃素が吸着していないPVAフィルムの透過率0.92。図3のライン1T<42.3は、図4の偏光膜3の偏光性能によって導き出される。図4の偏光膜3のうち、偏光性能が座標T、P=42.1、99.95で表されるプロットD白点の偏光膜Dを液晶テレビ用のディスプレイのバックライト側と視認側の両側に用いた場合、要求性能を達成することができる。ところが、同じ偏光膜3であっても、単体透過率の低いより暗い偏光性能の異なる3つの偏光膜A40.6、99.998、B41.1、99.994、またはC41.6,99.98をバックライト側と視認側の両側に用いた場合、いずれも、要求性能を達成することができない。バックライト側と視認側のいずれか一方の片側偏光膜として偏光膜A、B、またはCを用いた場合、要求性能を達成するためには、他方の片側偏光膜として偏光膜4に属する偏光膜E、偏光膜5に属する偏光膜F、または偏光膜7に属するGのような偏光膜3に比べ、単体透過率が高く、少なくとも偏光度が99.9以上の偏光性能の優れた偏光膜を用いなければならない。偏光膜1~7の偏光性能は、式3に基づき算出される。式3を用いることで偏光膜の偏光性能の指標となる二色比DRから単体透過率と偏光度とを算出することができる。二色比とは、偏光膜の吸収軸方向の吸光度を透過軸方向の吸光度で除した値である。この数値が高いほど偏光性能が優れることを表している。例えば、偏光膜3は二色比が約94となる偏光性能を持つ偏光膜として算出される。またバックライト側と視認側のいずれか一方の片側偏光膜として偏光膜3に比べ偏光性能の劣る、例えば、偏光膜1に属する偏光膜H41.0、99.95または偏光膜2に属する偏光膜J42.0、99.9を用いた場合、式12から明らかになるように、要求性能を達成するためには、他方の片側偏光膜として偏光膜6に属する偏光膜I43.2、99.95または偏光膜7に属する偏光膜K42.0、99.998のような偏光膜3に比べ、偏光性能がより優れた偏光膜を用いなければならない。液晶テレビ用のディスプレイの要求性能を達成するためには、バックライト側と視認側のいずれか一方の片側偏光膜の偏光性能が少なくとも偏光膜3よりも優れていなければならない。図3のライン1T<42.3は、その下限値を示す。他方、図3のライン2T≧42.3は、偏光度Pの下限値を示す。バックライト側と視認側のいずれか一方の片側偏光膜として偏光度Pが99.9以下の偏光膜を用いた場合には、他方の片側偏光膜として偏光性能がいかに優れた偏光膜を用いても、要求性能を達成することができない。結論としては、大型表示素子を用いた液晶テレビ用のディスプレイとして求められる偏光性能を達成しようとする場合、バックライト側と視認側のいずれか一方の片側偏光膜の偏光性能が少なくともライン1T<42.3およびライン2T≧42.3で表される範囲にある偏光膜、より具体的には、偏光膜3より優れた偏光性能を有し、偏光度が99.9以上の偏光膜であることが最低条件となる。ここでさらに、PVA系樹脂からなる偏光膜を熱可塑性樹脂基材を用いて製造する方法において、本発明の第3実施態様における第1および第2の不溶化方法が重要な技術的課題の一つに位置付けられることについて、以下に述べる。延伸中間生成物または延伸積層体に含まれるPVA系樹脂層を染色液に溶解させることなく、ヨウ素をPVA系樹脂層に吸着させることは決して容易なことではない。偏光膜の製造において、薄膜化されたPVA系樹脂層にヨウ素を吸着させることは重要な技術的課題である。通常、染色工程に用いられる染色液のヨウ素濃度は、0.12~0.25重量の範囲にあるヨウ素濃度の異なる複数の染色液を用い、浸漬時間を一定にすることよってPVA系樹脂層へのヨウ素吸着量を調整している。こうした通常の染色処理は、偏光膜を製造する場合には、PVA系樹脂層が溶解されるため染色不能になる。ここでは、濃度とは、全容液量に対する配合割合のことをいう。また、ヨウ素濃度とは、全容液量に対するヨウ素の配合割合のことをいい、例えばヨウ化カリウムなどのヨウ化物として加えられたヨウ素の量は含まない。本明細書の以下においても、濃度及びヨウ素濃度という用語は同様の意味で用いる。この技術的課題は、図6に示した実験結果から明らかなように、二色性物質のヨウ素濃度を0.3重量またはそれ以上のヨウ素濃度にすることによって解決することができた。具体的には、PVA系樹脂層からなる延伸中間生成物を含む延伸積層体をヨウ素濃度の異なる染色液を用い、その浸漬時間を調整することによって、着色中間生成物を含む着色積層体を生成し、ホウ酸水中延伸によって種々の偏光性能を有するそれぞれの偏光膜を生成することができる。図7を参照されたい。図7は、ヨウ素濃度を0.2重量、0.35重量、0.5重量として作製した偏光膜の偏光性能に有意差はないことを確認したものである。ちなみに、着色中間生成物を含む着色積層体の生成において、安定して、均一性に優れた着色を実現するためには、ヨウ素濃度を濃くして僅かな浸漬時間で染色するよりは、薄くして安定した僅かな浸漬時間を確保することができるようにするのが好ましい。図8を参照されたい。本発明の第3実施態様における第1および第2の不溶化以下、第1および第2の不溶化というは、いずれも最終的に製造される偏光膜の光学特性にも影響を与える。図8は、薄膜化されたPVA系樹脂層に対する第1および第2の不溶化の作用の分析結果とみることができる。図8は、大型表示素子を用いた液晶テレビ用のディスプレイとして求められる要求性能を満たす4つの実施例1~4に基づいて製造されたそれぞれの偏光膜の光学特性をプロットしたものである。実施例1は、第1および第2の不溶化工程を経ることなく製造された偏光膜の光学特性である。これに対して、実施例2は、第1の不溶化工程を経ない、すなわち第2の不溶化処理のみが施された偏光膜、実施例3は、第2の不溶化工程を経ない、すなわち第1の不溶化処理のみが施された偏光膜、実施例4は、第1および第2の不溶化処理が施された偏光膜のそれぞれの光学特性である。本発明の実施態様において、第1および第2の不溶化工程を経ることなく要求性能を満たす偏光膜を製造することができる。しかしながら、図8から明らかなように、実施例1の不溶化処理が施されていない偏光膜の光学特性は、実施例2~4のいずれの偏光膜の光学特性よりも低い。それぞれの光学特性値を比較すると、実施例1<実施例3<実施例2<実施例4の順に光学特性が高くなる。実施例1および実施例3においては、いずれも染色液のヨウ素濃度を0.3重量およびヨウ化カリウム濃度2.1重量に設定した染色液を用いた。これに対して、実施例2および実施例4においては、ヨウ素濃度を0.12~0.25重量およびヨウ化カリウム濃度0.84~1.75重量の範囲内で変化させた複数の染色液を用いた。実施例1および実施例3のグループと実施例2および実施例4のグループとの決定的な違いは、前者の着色中間生成物には不溶化処理が施されていないが、後者の着色中間生成物には不溶化処理が施されていることである。実施例4は、ホウ酸処理前の着色中間生成物のみならず染色処理前の延伸中間生成物に対しても不溶化処理が施されている。第1および第2の不溶化処理によって、偏光膜の光学特性を一段と向上させることができた。偏光膜の光学特性を向上させるメカニズムは、図7から明らかなように、染色液のヨウ素濃度によるものではない。第1および第2の不溶化処理による効果である。この知見は、本発明の製造方法における第3の技術的課題とその解決手段として位置付けることができる。本発明の実施態様において、第1の不溶化は、延伸中間生成物または延伸積層体に含まれる薄膜化されたPVA系樹脂層を溶解させないようにする処理である。これに対して、架橋工程に含まれる第2の不溶化は、後工程の液温75°Cのホウ酸水中延伸において着色中間生成物または着色積層体に含まれるPVA系樹脂層に着色されたヨウ素を溶出させないようにする着色安定化と、薄膜化されたPVA系樹脂層を溶解させない不溶化とを含む処理である。ところが、第2不溶化工程を省くと、液温75°Cのホウ酸水中延伸においてPVA系樹脂層に吸着させたヨウ素の溶出が進み、そのことによりPVA系樹脂層の溶解も進む。これを回避しようとすると、液温65°Cを下回るホウ酸水溶液に着色中間生成物または着色積層体を浸漬しながら延伸する必要がある。結果として水の可塑剤機能が十分に発揮されないため、着色中間生成物または着色積層体に含まれるPVA系樹脂層の軟化は十分に得られない。そのため、ホウ酸水中延伸によって着色中間生成物または着色積層体が破断することにもなる。当然のことであるが、PVA系樹脂層の所定の総延伸倍率が得られないことにもなる。[製造工程の概要]図9を参照されたい。図9は、不溶化処理工程を有しない、偏光膜3を含む光学フィルム積層体10の製造工程の概要図である。ここでは、実施例1に基づく偏光膜3を含む光学フィルム積層体10の製造方法について概説する。結晶性エステル系熱可塑性樹脂基材として、結晶性ポリエチレンテレフタレート以下、結晶性PETというの連続ウェブの基材を作製した。ガラス転移温度が80°Cの連続ウェブの結晶性PET基材1と、ガラス転移温度が80°CのPVA層2とを含む積層体7を以下のように作製した。[積層体作製工程A]まず、200μm厚の結晶性PET基材1と、重合度1000以上、ケン化度99以上のPVA粉末を水に溶解した4~5濃度のPVA水溶液とを準備した。次に、塗工手段21と乾燥手段22および表面改質処理装置23を備えた積層体作製装置20において、200μm厚の結晶性PET基材1にPVA水溶液を塗布し、50~60°Cの温度で乾燥し、結晶性PET基材1に7μm厚のPVA層2を製膜した。以下、これを結晶性PET基材に7μm厚のPVA層が製膜された積層体7、7μm厚のPVA層を含む積層体7、または単に積層体7という。PVA層を含む積層体7は、空中補助延伸およびホウ酸水中延伸の2段延伸工程を含む以下の工程を経て、最終的に3μm厚の偏光膜3として製造される。[空中補助延伸工程B]第1段目の空中補助延伸工程Bによって、7μm厚のPVA層2を含む積層体7を結晶性PET基材1と一体に延伸し、5μm厚のPVA層2を含む延伸積層体8を生成した。具体的には、オーブン33内に延伸手段31が配備された空中補助延伸処理装置30において、7μm厚のPVA層2を含む積層体7を110°Cの延伸温度環境に設定されたオーブン33の延伸手段31にかけ、延伸倍率が1.8倍になるように自由端一軸に延伸し、延伸積層体8を生成した。この段階でオーブン30に併設させた巻取装置32によって延伸積層体8のロール8’を製造することができる。ここで、自由端延伸と固定端延伸について概説する。長尺フィルムを搬送方向に延伸すると、延伸する方向に対して垂直方向すなわち幅方向にフィルムが収縮する。自由端延伸は、この収縮を抑制することなく延伸する方法をいう。また縦一軸延伸とは、縦方向にのみに延伸する延伸方法のことである。自由端一軸延伸は、一般に延伸方向に対して垂直方向に起こる収縮を抑制しながら延伸する固定端一軸延伸と対比されるものである。この自由端一軸の延伸処理によって、積層体7に含まれる7μm厚のPVA層2は、PVA分子が配向された5μm厚のPVA層2へと変化した。[染色工程C]次に、染色工程Cによって、PVA分子が配向された5μm厚のPVA層2に二色性物質のヨウ素を吸着させた着色積層体9を生成した。具体的には、染色液41の染色浴42を備えた染色装置40において、染色装置40に併設された繰出装置43から繰り出される延伸積層体8を液温30°Cのヨウ素およびヨウ化カリウムを含む染色液41に、最終的に生成される偏光膜3を構成するPVA層の単体透過率が40~44になるように任意の時間、浸漬することによって、延伸積層体8の配向されたPVA層2’にヨウ素を吸着させた着色積層体9を生成した。本工程において、染色液41は、延伸積層体8に含まれるPVA層2を溶解させないようにするため、水を溶媒として、ヨウ素濃度を0.30重量とした。また、染色液41は、ヨウ素を水に溶解させるためのヨウ化カリウム濃度を2.1重量とした。ヨウ素とヨウ化カリウムの濃度の比は1対7である。より詳細には、ヨウ素濃度0.30重量、ヨウ化カリウム濃度2.1重量の染色液41に延伸積層体8を60秒間浸漬することによって、PVA分子が配向された5μm厚のPVA層2’にヨウ素を吸着させた着色積層体9を生成した。実施例1においては、ヨウ素濃度0.30重量、ヨウ化カリウム濃度2.1重量の染色液41への延伸積層体8の浸漬時間を変えることによって、最終的に生成される偏光膜3の単体透過率を40~44になるようにヨウ素吸着量を調整し、単体透過率と偏光度を異にする種々の着色積層体9を生成した。[ホウ酸水中延伸工程D]第2段目のホウ酸水中延伸工程によって、ヨウ素を配向させたPVA層2を含む着色積層体9をさらに延伸し、3μm厚の偏光膜3を構成するヨウ素を配向させたPVA層を含む光学フィルム積層体10を生成した。具体的には、ホウ酸水溶液51のホウ酸浴52と延伸手段53を備えたホウ酸水中延伸処理装置50において、染色装置40から連続的に繰り出された着色積層体9をホウ酸とヨウ化カリウムを含む液温65°Cの延伸温度環境に設定されたホウ酸水溶液51に浸漬し、次にホウ酸水中処理装置50に配備された延伸手段53にかけ、延伸倍率が3.3倍になるように自由端一軸に延伸することによって、光学フィルム積層体10を生成した。より詳細には、ホウ酸水溶液51は、水100重量部に対してホウ酸を4重量部含み、水100重量部に対してヨウ化カリウムを5重量部含むものとして生成した。本工程においては、ヨウ素吸着量を調整した着色積層体9をまず5~10秒間ホウ酸水溶液51に浸漬した。次いで、その着色積層体9をそのままホウ酸水中処理装置50の延伸手段53である周速の異なる複数の組のロール間に通し、30~90秒かけて延伸倍率が3.3倍になるように自由端一軸に延伸した。この延伸処理によって、着色積層体9に含まれるPVA層は、吸着されたヨウ素がポリヨウ素イオン錯体として一方向に高次に配向した3μm厚のPVA層へと変化した。このPVA層が光学フィルム積層体10の偏光膜3を構成する。以上のように実施例1においては、結晶性PET基材1に7μm厚のPVA層2が製膜された積層体7を延伸温度110°Cで空中補助延伸して延伸積層体8を生成し、次に、延伸積層体8を染色して着色積層体9を生成し、さらに着色積層体9を延伸温度65度でホウ酸水中延伸して、総延伸倍率が5.94倍になるように結晶性PET基材と一体に延伸された3μm厚のPVA層を含む光学フィルム積層体10を生成した。このような2段延伸によって結晶性PET基材1に製膜されたPVA層2のPVA分子が高次に配向され、染色によって吸着されたヨウ素がポリヨウ素イオン錯体として一方向に高次に配向された偏光膜3を構成する3μm厚のPVA層を含む光学フィルム積層体10を生成することができた。好ましくは、これに続く洗浄、乾燥、転写工程によって、生成された光学フィルム積層体10は完成する。洗浄工程G、乾燥工程H、さらに転写工程Iについての詳細は、不溶化処理工程を組み込んだ実施例4に基づく製造工程と併せて説明する。[他の製造工程の概要]図10を参照されたい。図10は、不溶化処理工程を有する、偏光膜3を含む光学フィルム積層体10の製造工程の概要図である。ここでは、実施例4に基づく偏光膜3を含む光学フィルム積層体10の製造方法について概説する。図10から明らかなように、実施例4に基づく製造方法は、染色工程前の第1不溶化工程とホウ酸水中延伸工程前の第2不溶化を含む架橋工程とが実施例1に基づく製造工程に組み込まれた製造工程を想定すればよい。本工程に組み込まれた、積層体の作成工程A、空中補助延伸工程B、染色工程C、およびホウ酸水中延伸工程Dは、実施例1に基づく製造工程と同様である。この部分の説明は簡略化し、専ら、染色工程前の第1不溶化工程とホウ酸水中延伸工程前の第2不溶化を含む架橋工程とについて、説明する。[第1不溶化工程E]第1不溶化工程は、染色工程C前の不溶化工程Eである。実施例1の製造工程と同様に、積層体の作成工程Aにおいて、結晶性PET基材1に7μm厚のPVA層2が製膜された積層体7を生成し、次に、空中補助延伸工程Bにおいて、7μm厚のPVA層2を含む積層体7を空中補助延伸し、5μm厚のPVA層2を含む延伸積層体8を生成した。次に、第1不溶化工程Eにおいて、延伸積層体8に不溶化処理を施し、不溶化された延伸積層体8を生成した。当然のことながら、不溶化された延伸積層体8は不溶化されたPVA層2を含む。以下、これを不溶化された延伸積層体8’’という。具体的には、ホウ酸不溶化水溶液61を備えた不溶化処理装置60において、延伸積層体8を液温30°Cのホウ酸水溶液61に30秒間浸漬する。本工程のホウ酸水溶液61は、水100重量に対してホウ酸を3重量含む。本工程は、少なくとも直後の染色工程Cにおいて、延伸積層体8に含まれる5μm厚のPVA層を溶解させないための不溶化処理を施すことを目的とする。延伸積層体8は不溶化処理されたことによって、染色工程Cにおいて、実施例1の場合と異なる0.12~0.25重量の範囲でヨウ素濃度を変化させた種々の染色液を準備し、これらの染色液を用いて、不溶化された延伸積層体8’’の染色液への浸漬時間を一定にし、最終的に生成される偏光膜の単体透過率を40~44になるようにヨウ素吸着量を調整し、単体透過率と偏光度を異にする種々の着色積層体9を生成した。ヨウ素濃度が0.12~0.25重量の染色液に浸漬しても、不溶化された延伸積層体8’’に含まれるPVA層が溶解することはなかった。[第2不溶化を含む架橋工程F]第2不溶化を含む架橋工程Fは、以下の目的から第2不溶化工程を含むものといえよう。架橋工程は、第1に、後工程のホウ酸水中延伸工程Dにおいて、着色積層体9に含まれるPVA層を溶解させないようにした不溶化と、第2に、PVA層に着色されたヨウ素を溶出させないようにする着色安定化と、第3に、PVA層の分子同士を架橋することによって結節点を生成する結節点の生成と、を目的とするものである。第2不溶化は、このうちの第1と第2の狙いを実現するものである。架橋工程Fは、ホウ酸水中延伸工程D前の工程である。染色工程Cにおいて生成された着色積層体9を架橋することによって、架橋された着色積層体9’を生成した。架橋された着色積層体9’は架橋されたPVA層2を含む。具体的には、ホウ酸とヨウ素カリウムとからなる水溶液以下、ホウ酸架橋水溶液という。71を備えた架橋処理装置70において、着色積層体9を40°Cのホウ酸架橋水溶液71に60秒間浸漬し、ヨウ素を吸着させたPVA層のPVA分子同士を架橋することによって、架橋された着色積層体9’を生成した。本工程のホウ酸架橋水溶液は、水100重量に対してホウ酸を3重量含み、水100重量に対してヨウ化カリウムを3重量含む。ホウ酸水中延伸工程Dにおいて、架橋された着色積層体9’を75°Cのホウ酸水溶液に浸漬し、延伸倍率が3.3倍になるように自由端一軸に延伸することによって、光学フィルム積層体10を生成した。この延伸処理によって、着色積層体9’に含まれるヨウ素を吸着させたPVA層2は、吸着されたヨウ素がポリヨウ素イオン錯体として一方向に高次に配向した3μm厚のPVA層2へと変化した。このPVA層が光学フィルム積層体10の偏光膜3を構成する。実施例4は、まず、結晶性PET基材1に7μm厚のPVA層2が製膜された積層体7を生成し、次に、積層体7を延伸温度110°Cの空中補助延伸によって延伸倍率が1.8倍になるように自由端一軸に延伸し、延伸積層体8を生成した。生成された延伸積層体8を液温30°Cのホウ酸水溶液に30秒間浸漬することによって延伸積層体に含まれるPVA層を不溶化した。これが不溶化された延伸積層体8’’である。不溶化された延伸積層体8’’を液温30°Cのヨウ素およびヨウ化カリウムを含む染色液に浸漬し、不溶化されたPVA層にヨウ素を吸着させた着色積層体9を生成した。ヨウ素を吸着させたPVA層を含む着色積層体9を40°Cのホウ酸水溶液に60秒間浸漬し、ヨウ素を吸着させたPVA層のPVA分子同士を架橋した。これが架橋された着色積層体9’である。架橋された着色積層体9’をホウ酸とヨウ化カリウムを含む液温75°Cのホウ酸架橋水溶液に5~10秒間浸漬し、次いで、ホウ酸水中延伸によって延伸倍率が3.3倍になるように自由端一軸に延伸することによって、光学フィルム積層体10を生成した。このように、実施例4は、空中補助延伸およびホウ酸水中延伸からなる2段延伸と、染色浴への浸漬に先立つ不溶化およびホウ酸水中延伸に先立つ架橋からなる前処理とによって、結晶性PET基材1に製膜されたPVA層2のPVA分子が高次に配向され、染色によってPVA分子に確実に吸着されたヨウ素がポリヨウ素イオン錯体として一方向に高次に配向された偏光膜を構成する3μm厚のPVA層を含む光学フィルム積層体10を安定的に生成することができた。[洗浄工程G]実施例1または4の着色積層体9または架橋された着色積層体9’は、ホウ酸水中延伸工程Dにおいて延伸処理され、ホウ酸水溶液51から取り出される。取り出された偏光膜3を含む光学フィルム積層体10は、好ましくは、そのまま、洗浄工程Gに送られる。洗浄工程Gは、偏光膜3の表面に付着した不要残存物を洗い流すことを目的とする。洗浄工程Gを省き、取り出された偏光膜3を含む光学フィルム積層体10を直接乾燥工程Hに送り込むこともできる。しかしながら、この洗浄処理が不十分であると、光学フィルム積層体10の乾燥後に偏光膜3からホウ酸が析出することにもなる。具体的には、光学フィルム積層体10を洗浄装置80に送り込み、偏光膜3のPVAが溶解しないように液温30°Cのヨウ化カリウムを含む洗浄液81に1~10秒間浸漬する。洗浄液81中のヨウ化カリウム濃度は、0.5~10重量程度である。[乾燥工程H]洗浄された光学フィルム積層体10は、乾燥工程Hに送られ、ここで乾燥される。次いで、乾燥された光学フィルム積層体10は、乾燥装置90に併設された巻取装置91によって、連続ウェブの光学フィルム積層体10として巻き取られ、偏光膜3を含む光学フィルム積層体10のロールが生成される。乾燥工程Hとして、任意の適切な方法、例えば、自然乾燥、送風乾燥、加熱乾燥を採用することができる。実施例1および実施例4はいずれにおいても、オーブンの乾燥装置90において、60°Cの温風で、240秒間、乾燥を行った。[貼合/転写工程I]結晶性PET基材に製膜された3μm厚の偏光膜3を含む光学フィルム積層体10は、光学フィルム積層体10のロールに仕上げ、それを貼合/転写工程Iにおいて、以下のような貼合処理と転写処理とを同時に行うことができる。製造される偏光膜3の厚みは、延伸による薄膜化によって僅か2~5μm程度にすぎない。偏光膜3を単層体として扱いことは難しい。従って、偏光膜3は、結晶性PET基材に製膜することによって光学フィルム積層体10として扱うか、または、他の光学機能フィルム4に接着剤を介して貼合/転写することによって光学機能フィルム積層体11として扱うことになる。図9または図10に示す貼合/転写工程Iにおいては、連続ウェブの光学フィルム積層体10に含まれる偏光膜3と光学機能フィルム4とを接着剤を介して貼り合せながら巻き取り、その巻取工程において、偏光膜3を光学機能フィルム4に転写しながら結晶性PET基材を剥離することによって、光学機能フィルム積層体11が生成される。具体的には、貼合/転写装置100に含まれる繰出/貼合装置101によって光学フィルム積層体10が繰り出され、繰り出された光学フィルム積層体10が巻取/転写装置102によって偏光膜3が光学機能フィルムへと転写されながら、光学フィルム積層体10から剥離されて、光学機能フィルム積層体11が生成される。乾燥工程Hにおいて巻取装置91によって生成された光学フィルム積層体10あるいは貼合/転写工程Iによって生成される光学機能フィルム積層体11には様々なバリエーションがある。図11および図12を参照されたい。これは、様々な光学フィルム積層体10あるいは光学機能フィルム積層体11のバリエーションを典型的パターン1から4として示した図である。パターン1およびパターン2を表した図1112は、図9または図10に示した光学フィルム積層体10とは異なるバリエーションを表す光学フィルム積層体12および光学フィルム積層体13の概略断面図である。光学フィルム積層体12は、光学フィルム積層体10の偏光膜3の上に粘着剤層16を介してセパレータ17を積層したものである。これは、結晶性PET基材1を保護フィルムとすると、図111の具体例1に示したように、例えばIPS型液晶テレビ用ディスプレイパネル200のバックライト側と視認側に用いられる光学フィルム積層体として用いることができる。この場合、IPS液晶セル202の両側に光学フィルム積層体が粘着剤層16を介して貼り合される。この構成においては、一般的に視認側の結晶性PET基材1の表面には表面処理層201が製膜される。光学フィルム積層体13は、光学フィルム積層体10の偏光膜3の上に接着剤層18を介して光学機能フィルム4を積層し、光学機能フィルム4の上に粘着剤層16を介してセパレータ17を積層したものである。光学フィルム積層体13は、光学機能フィルム4を3次元屈折率がnx>ny>nzの2軸性位相差フィルム301とすると、図112の具体例2に示したように、例えばVA型液晶テレビ用ディスプレイパネル300のバックライト側と視認側に用いられる光学機能フィルム積層体として用いることができる。この場合、VA液晶セル302の両側に光学フィルム積層体が粘着剤層16を介して貼り合される。この構成においては、一般的に視認側の結晶性PET基材1の表面には表面処理層201が製膜される。光学フィルム積層体12および13はいずれも、結晶性PET基材1を偏光膜3から剥離することなく、そのまま、例えば偏光膜3の保護フィルムとして機能するように用いたことを特徴とするものである。パターン3およびパターン4は、図9または図10に示した光学機能フィルム積層体11とは異なるバリエーションを表す光学機能フィルム積層体14および光学機能フィルム積層体15の概略断面図である。光学機能フィルム積層体14は、接着剤18を介して光学機能フィルム4に転写された偏光膜3の結晶性PET基材1が剥離された反対面に粘着剤層16を介してセパレータ17を積層したものである。光学機能フィルム積層体14は、光学機能フィルム4をTACフィルム401の保護フィルムとすると、図121の具体例3に示したように、例えばIPS型液晶テレビ用ディスプレイパネル400のバックライト側と視認側に用いられる光学機能フィルム積層体として用いることができる。この場合、IPS液晶セル402の両側に光学フィルム積層体が粘着剤層16を介して貼り合される。この構成においては、一般的に視認側のTACフィルム401の表面には表面処理層201が製膜される。光学機能フィルム積層体15は、第1接着剤18を介して光学機能フィルム4に転写された偏光膜3の結晶性PET基材1が剥離された反対面に第2接着剤18を介して第2光学機能フィルム5を積層することによって積層体を生成し、生成された積層体の上に粘着剤16を介してセパレータ17を積層したものである。光学機能フィルム積層体15は、光学機能フィルム4をTACフィルム401とし、第2光学機能フィルム5を3次元屈折率がnx>nz>nyの2軸性位相差フィルム501とすると、図122の具体例4に示したように、例えばIPS型液晶テレビ用ディスプレイパネル500のバックライト側の光学機能フィルム積層体として用いることができる。この場合、IPS液晶セル502のバックライト側に光学フィルム積層体が粘着剤層16を介して貼り合される。光学機能フィルム積層体14および15はいずれも、偏光膜3を光学機能フィルム4に転写すると同時に結晶性PET基材1を剥離した積層体を用いたことを特徴とするものである。光学機能フィルム積層体15はさらに、第2光学機能フィルムをλ/4位相差フィルム602とすると、表示装置の表面反射や表示装置内の部材界面で起こる反射を防止する反射防止用フィルム円偏光板としても用いることができる。具体的には、光学機能フィルム4をアクリル系樹脂フィルム601、第2光学機能フィルム5をλ/4位相差フィルム602とし、偏光膜3の吸収軸とλ/4位相差フィルム602の遅相軸の貼り合せ角度を45±1°とすると、図122の具体例5に示したように、例えば、有機ELディスプレイ600の反射防止用フィルムとして用いることができる。この場合、有機ELパネル603の視認側に光学機能フィルム積層体が粘着剤層16を介して貼り合される。この構成においては、一般的に視認側のアクリル系樹脂フィルム601の表面には表面処理層201が製膜される。光学機能フィルム積層体14および15はいずれも、偏光膜3を光学機能フィルム4に転写すると同時に結晶性PET基材1を剥離した積層体を用いたことを特徴とするものである。これらの光学機能フィルム積層体11、14、15、および光学フィルム積層体13を構成する各層の光学機能フィルム4は、これらに限定されるものではない。光学機能フィルム4としては、TACフィルムまたはアクリル系樹脂からなる偏光膜保護フィルム、2軸性位相差フィルム例えば、3次元屈折率がnx>ny>nz、nx>nz>nyなどまたは1軸性位相差フィルム例えば、3次元屈折率がnx=ny>nz、nx=nz>nyなどなどの位相差フィルム、輝度向上フィルム、拡散フィルム等を挙げることができる。また用いられる粘着剤16または接着剤18は、任意の適切な粘着剤または接着剤を用いることができる。代表的には、粘着剤層はアクリル系粘着剤であり、接着剤層はビニルアルコール系接着剤である。[様々な製造条件による偏光膜の光学特性]1不溶化工程による偏光膜の光学特性の向上実施例1~4すでに図8を用いて説明した。実施例1~4に基づいて製造されたそれぞれの偏光膜は、いずれも本発明の技術的課題を克服し、これらの光学特性が、本発明の目的である大型表示素子を用いた液晶テレビ用のディスプレイとして求められる要求性能を満たすことは、図8を用いた説明によってすでに確認した。さらに、図8から明らかなように、実施例1の不溶化処理が施されていない偏光膜の光学特性は、第1不溶化処理および/または第2不溶化処理が施された実施例2~4の偏光膜の光学特性のいずれよりも低い。それぞれの光学特性を比較すると、実施例1<第1不溶化処理のみが施された実施例3<第2不溶化処理のみが施された実施例2<第1および第2不溶化処理が施された実施例4の順に光学特性が高くなる。偏光膜3を含む光学フィルム積層体10の製造工程に第1および/または第2不溶化工程を有する製造方法によって製造された偏光膜、または偏光膜を含む光学フィルム積層体は、それらの光学特性を一段と向上させることできる。2PVA系樹脂層の厚みによる偏光膜の光学特性への影響実施例4、5実施例4においては7μm厚のPVA層を延伸して最終的に光学フィルム積層体に含まれるPVA層が3μm厚となったのに対して、実施例5においては12μm厚のPVA層を延伸して最終的に光学フィルム積層体に含まれるPVA層が5μm厚となった。これは、この点を除き実施例4と同様の条件で製造された偏光膜である。図13を参照されたい。実施例4および5に基づく製造方法による偏光膜の光学特性の各々には有意差がない。このことは、PVA系樹脂層の厚みによる影響がないことを示すものと考えられる。4空中補助延伸時の延伸倍率による偏光膜の光学特性の向上実施例4、6、7実施例4においては第1段目の空中補助延伸および第2段目のホウ酸水中延伸のそれぞれの延伸倍率が1.8倍および3.3倍であるのに対して、実施例6においては、それぞれの延伸倍率が1.5倍および4.0倍であり、実施例7においては、2.5倍および2.4倍である。これは、この点を除き、例えば延伸温度110°Cで液温75°Cのホウ酸水溶液を含む実施例4と同様の条件で製造された偏光膜である。実施例6および7の総延伸倍率は6.0倍となり、実施例4の総延伸倍率5.94倍に匹敵するものであった。図14を参照されたい。実施例6および7の偏光膜はいずれも、実施例4の場合と同様に、本発明の技術的課題を克服し、本発明の目的である要求性能を満たす光学特性を有する。それぞれの光学特性を比較すると、実施例6<実施例4<実施例7の順に光学特性が高くなる。このことは、第1段目の空中補助延伸時の延伸倍率が1.5倍から2.5倍の範囲内で設定された場合に、第2段目のホウ酸水中延伸による最終的な総延伸倍率が同程度に設定されたとしても、第1段目の空中補助延伸が高延伸倍率に設定された偏光膜ほど、光学特性が高まることを示している。偏光膜3を含む光学フィルム積層体10の製造工程において、第1段目の空中補助延伸を高延伸倍率に設定することによって、製造される偏光膜を含む光学フィルム積層体は、それらの光学特性を一段と向上させることできる。5空中補助延伸時の延伸温度による偏光膜の光学特性の向上実施例4、8,9実施例4においては空中補助延伸時の延伸温度を110°Cに設定したのに対して、実施例8および9においては、それぞれの空中補助延伸時の延伸温度を95°C、105°Cに設定した。いずれもPVAのガラス転移温度Tg80°Cより高い温度である。これは、この点を除き、例えば空中補助延伸時の延伸倍率1.8倍、ホウ酸水中延伸倍率3.3倍を含む実施例4と同様の条件で製造された偏光膜である。実施例4の空中補助延伸時の延伸温度は110°Cである。実施例4を含め、これらの実施例は、95°Cまたは105°Cの延伸温度の違いを除くと製造条件は全て同じである。図15を参照されたい。実施例8および9の偏光膜はいずれも、本発明の技術的課題を克服し、本発明の目的である要求性能を満たす光学特性を有する。それぞれの光学特性を比較すると、実施例8<実施例9<実施例4の順に光学特性が高くなる。このことは、第1段目の空中補助延伸時の延伸温度をガラス転移温度80°Cより高く、95°Cから110°Cへと順次高くなるように温度環境を設定した場合には、第2段目のホウ酸水中延伸による最終的な総延伸倍率が同じに設定されたとしても、第1段目の空中補助延伸時の延伸温度がより高く設定された偏光膜ほど、光学特性が高まることを示している。偏光膜3を含む光学フィルム積層体10の製造工程において、第1段目の空中補助延伸の延伸温度をより高く設定することによって、製造される偏光膜を含む光学フィルム積層体は、それらの光学特性を一段と向上させることできる。6総延伸倍率による偏光膜の光学特性の向上実施例4、10~12実施例4においては第1段目の空中補助延伸時の延伸倍率が1.8倍および第2段目のホウ酸水中延伸倍率が3.3倍であるのに対して、実施例10~12は、それぞれのホウ酸水中延伸倍率のみを2.8倍、3.1倍、3.6倍とした。これは、実施例10~12の総延伸倍率が5.04倍約5倍、5.58倍約5.5倍、6.48倍約6.5倍になるように設定したことを示す。実施例4の総延伸倍率は5.94倍約6倍である。実施例4を含め、これらの実施例は、5倍、5.5倍、6.0倍、6.5倍の総延伸倍率の違いを除くと、製造条件は全て同じである。図16を参照されたい。実施例4、10~12の偏光膜はいずれも、本発明の技術的課題を克服し、本発明の目的である要求性能を満たす光学特性を有する。それぞれの光学特性を比較すると、実施例10<実施例11<実施例4<実施例12の順に光学特性が高くなる。このことは、いずれも空中補助延伸時の延伸倍率を1.8倍に設定し、総延伸倍率を5倍、5.5倍、6.0倍、6.5倍へと順次高くなるようにホウ酸水中延伸倍率のみを2.8倍~3.6倍に設定した場合には、最終的な総延伸倍率がより高く設定された偏光膜ほど、光学特性が高まることを示している。偏光膜3を含む光学フィルム積層体10の製造工程において、空中補助延伸およびホウ酸水中延伸からなる総延伸倍率をより高く設定することによって、製造される偏光膜含む光学フィルム積層体は、それらの光学特性を一段と向上させることできる。7固定端一軸の空中補助延伸による総延伸倍率に基づく偏光膜の光学特性の向上実施例13~15実施例13~15は、以下の相違点を除き、実施例4と同様の条件で製造された光学フィルム積層体である。相違点は、空中補助延伸の延伸方法にある。実施例4においては自由端一軸による空中補助延伸方法が用いられているのに対して、実施例13~15は、いずれも固定端一軸による空中補助延伸方法を採用している。これらの実施例は、いずれも空中補助延伸時の延伸倍率を1.8倍に設定し、それぞれのホウ酸水中延伸倍率のみを3.3倍、3.9倍、4.4倍とした。したがって、それぞれの総延伸倍率は、実施例13の場合には5.94倍約6倍、実施例14の場合には7.02倍約7倍、さらに実施例15の場合には7.92倍約8倍になる。実施例13~15は、この点を除くと製造条件は全て同じである。図17を参照されたい。実施例13~15の偏光膜はいずれも、本発明の技術的課題を克服し、本発明の目的である要求性能を満たす光学特性を有する。それぞれの光学特性を比較すると、実施例13<実施例14<実施例15の順に光学特性が高くなる。このことは、いずれも空中補助延伸時の延伸倍率を1.8倍に設定し、総延伸倍率を6倍、7倍、8倍へと順次高くなるようにホウ酸水中延伸倍率のみを3.3倍、3.9倍、4.4倍に設定した場合には、最終的な総延伸倍率がより高く設定された偏光膜ほど、光学特性が高まることを示している。偏光膜3を含む光学フィルム積層体10の製造工程において、固定端一軸の空中補助延伸およびホウ酸水中延伸からなる総延伸倍率をより高く設定することによって、製造される偏光膜を含む光学フィルム積層体は、それらの光学特性を一段と向上させることできる。さらに、固定端一軸の空中補助延伸方法による場合は、第1段目の自由端一軸の空中補助延伸方法による場合に比べて、最終的な総延伸倍率をより高くすることができ、結果として、製造される偏光膜、または偏光膜を含む光学フィルム積層体は、それらの光学特性を一段と向上させることできることも確認した。実施例1~15について、製造される偏光膜、または偏光膜を含む光学フィルム積層体の製造条件の一覧を図26に整理した。[実施例1]結晶性エステル系熱可塑性樹脂基材として、アモルファスポリエチレンテレフタレートフィルムA-PET三菱樹脂社製ノバクリアー、ガラス転移温度80°C以下、結晶性PETという。の連続ウェブの基材を用いて、結晶性PET基材とポリビニルアルコール以下PVAという。層からなる積層体を以下のように作製した。ちなみにPVAのガラス転移温度は80°Cである。200μm厚の結晶性PET基材と、重合度1000以上、ケン化度99以上のPVA粉末を水に溶解した4~5濃度のPVA水溶液とを準備した。次に、200μm厚の結晶性PET基材にPVA水溶液を塗布し、50~60°Cの温度で乾燥し、結晶性PET基材に7μm厚のPVA層を製膜した。以下、これを結晶性PET基材に7μm厚のPVA層が製膜された積層体または7μm厚のPVA層を含む積層体または単に積層体という。7μm厚のPVA層を含む積層体を、空中補助延伸およびホウ酸水中延伸の2段延伸工程を含む以下の工程を経て、3μm厚の偏光膜を製造した。第1段目の空中補助延伸工程によって、7μm厚のPVA層を含む積層体を結晶性PET基材と一体に延伸し、5μm厚のPVA層を含む延伸積層体を生成した。以下、これを延伸積層体という。具体的には、延伸積層体は、7μm厚のPVA層を含む積層体を110°Cの延伸温度環境に設定されたオーブンに配備された延伸装置にかけ、延伸倍率が1.8倍になるように自由端一軸に延伸したものである。この延伸処理によって、延伸積層体に含まれるPVA層は、PVA分子が配向された5μm厚のPVA層へと変化した。次に、染色工程によって、PVA分子が配向された5μm厚のPVA層にヨウ素を吸着させた着色積層体を生成した。以下、これを着色積層体という。具体的には、着色積層体は、延伸積層体を液温30°Cのヨウ素およびヨウ化カリウムを含む染色液に、最終的に生成される偏光膜を構成するPVA層の単体透過率が40~44になるように任意の時間、浸漬することによって、延伸積層体に含まれるPVA層にヨウ素を吸着させたものである。本工程において、染色液は、水を溶媒として、ヨウ素濃度を0.12~0.30重量の範囲内とし、ヨウ化カリウム濃度を0.7~2.1重量の範囲内とした。ヨウ素とヨウ化カリウムの濃度の比は1対7である。ちなみに、ヨウ素を水に溶解するにはヨウ化カリウムを必要とする。より詳細には、ヨウ素濃度0.30重量、ヨウ化カリウム濃度2.1重量の染色液に延伸積層体を60秒間浸漬することによって、PVA分子が配向された5μm厚のPVA層にヨウ素を吸着させた着色積層体を生成した。実施例1においては、ヨウ素濃度0.30重量でヨウ化カリウム濃度2.1重量の染色液への延伸積層体の浸漬時間を変えることによって、最終的に生成される偏光膜の単体透過率を40~44になるようにヨウ素吸着量を調整し、単体透過率と偏光度を異にする種々の着色積層体を生成した。さらに、第2段目のホウ酸水中延伸工程によって、着色積層体を結晶性PET基材と一体にさらに延伸し、3μm厚の偏光膜を構成するPVA層を含む光学フィルム積層体を生成した。以下、これを光学フィルム積層体という。具体的には、光学フィルム積層体は、着色積層体をホウ酸とヨウ化カリウムを含む液温範囲60~85°Cのホウ酸水溶液に設定された処理装置に配備された延伸装置にかけ、延伸倍率が3.3倍になるように自由端一軸に延伸したものである。より詳細には、ホウ酸水溶液の液温は65°Cである。それはまた、ホウ酸含有量を水100重量部に対して4重量部とし、ヨウ化カリウム含有量を水100重量部に対して5重量部とした。本工程においては、ヨウ素吸着量を調整した着色積層体をまず5~10秒間ホウ酸水溶液に浸漬した。しかる後に、その着色積層体をそのまま処理装置に配備された延伸装置である周速の異なる複数の組のロール間に通し、30~90秒かけて延伸倍率が3.3倍になるように自由端一軸に延伸した。この延伸処理によって、着色積層体に含まれるPVA層は、吸着されたヨウ素がポリヨウ素イオン錯体として一方向に高次に配向した3μm厚のPVA層へと変化した。このPVA層が光学フィルム積層体の偏光膜を構成する。以上のように実施例1は、まず、結晶性PET基材に7μm厚のPVA層が製膜された積層体を延伸温度110°Cの空中補助延伸によって延伸積層体を生成し、次に、延伸積層体を染色によって着色積層体を生成し、さらに着色積層体を延伸温度65度のホウ酸水中延伸によって総延伸倍率が5.94倍になるように結晶性PET基材と一体に延伸された3μm厚のPVA層を含む光学フィルム積層体を生成した。このような2段延伸によって結晶性PET基材に製膜されたPVA層のPVA分子が高次に配向され、染色によって吸着されたヨウ素がポリヨウ素イオン錯体として一方向に高次に配向された偏光膜を構成する3μm厚のPVA層を含む光学フィルム積層体を生成することができた。光学フィルム積層体の製造に必須の工程ではないが、洗浄工程によって、光学フィルム積層体をホウ酸水溶液から取り出し、結晶性PET基材に製膜された3μm厚のPVA層の表面に付着したホウ酸をヨウ化カリウム水溶液で洗浄した。しかる後に、洗浄された光学フィルム積層体を60°Cの温風による乾燥工程によって乾燥した。なお洗浄工程は、ホウ酸析出などの外観不良を解消するための工程である。同じく光学フィルム積層体の製造に必須の工程というわけではないが、貼合および/または転写工程によって、結晶性PET基材に製膜された3μm厚のPVA層の表面に接着剤を塗布しながら、80μm厚のトリアセチルセルロースフィルムを貼合せたのち、結晶性PET基材を剥離し、3μm厚のPVA層を80μm厚のトリアセチルセルロースフィルムに転写した。[実施例2]実施例2は、実施例1の場合と同様に、まず、結晶性PET基材に7μm厚のPVA層が製膜された積層体を生成し、次に、7μm厚のPVA層を含む積層体を空中補助延伸によって倍率が1.8倍になるように延伸した延伸積層体を生成し、しかる後に、延伸積層体を、液温30°Cのヨウ素およびヨウ化カリウムを含む染色液に浸漬することによって、ヨウ素を吸着させたPVA層を含む着色積層体を生成した。実施例2は、実施例1とは異なる以下の架橋工程を含む。それは、着色積層体を40°Cのホウ酸水溶液に60秒間浸漬することによって、ヨウ素を吸着させたPVA層のPVA分子同士に架橋処理を施す工程である。本工程のホウ酸水溶液は、ホウ酸含有量を水100重量に対して3重量とし、ヨウ化カリウム含有量を水100重量に対して3重量とした。実施例2の架橋工程は、少なくとも3つの技術的作用を求めたものである。第1は、後工程のホウ酸水中延伸において着色積層体に含まれる薄膜化されたPVA層を溶解させないようにした不溶化作用である。第2は、PVA層に着色されたヨウ素を溶出させないようにした着色安定化作用である。第3は、PVA層の分子同士を架橋することによって結節点を生成するようにした結節点生成作用である。実施例2は、次に、架橋された着色積層体を、実施例1の延伸温度65°Cより高い75°Cのホウ酸水中延伸浴に浸漬することによって、実施例1の場合と同様に、延伸倍率が3.3倍になるように延伸し、光学フィルム積層体を生成した。また実施例2の洗浄工程、乾燥工程、貼合および/または転写工程は、いずれも実施例1の場合と同様である。なお、ホウ酸水中延伸工程に先立つ架橋工程に求められる技術的作用をより明確にするために、実施例1の架橋されていない着色積層体を延伸温度70~75°Cのホウ酸水中延伸浴に浸漬した場合、着色積層体に含まれるPVA層は、ホウ酸水中延伸浴において溶解し、延伸することができなかった。[実施例3]実施例3は、実施例1の場合と同様に、まず、結晶性PET基材に7μm厚のPVA層が製膜された積層体を生成し、次に、7μm厚のPVA層を含む積層体を空中補助延伸によって倍率が1.8倍になるように延伸した延伸積層体を生成した。実施例3は、実施例1とは異なる以下の不溶化工程を含む。それは、延伸積層体を液温30°Cのホウ酸水溶液に30秒間浸漬することによって、延伸積層体に含まれるPVA分子が配向されたPVA層を不溶化する工程である。本工程のホウ酸水溶液は、ホウ酸含有量を水100重量に対して3重量とした。実施例3の不溶化工程に求められる技術的作用は、少なくとも後工程の染色工程において、延伸積層体に含まれるPVA層を溶解させないようにした不溶化である。実施例3は、次に、不溶化された延伸積層体を、実施例1の場合と同様に、液温30°Cのヨウ素およびヨウ化カリウムを含む染色液に浸漬することによって、ヨウ素を吸着させたPVA層を含む着色積層体を生成した。しかる後に、生成された着色積層体を実施例1の延伸温度である65°Cより高い延伸温度である75°Cのホウ酸水中延伸浴に浸漬することによって、実施例1の場合と同様に、延伸倍率が3.3倍になるように延伸し、光学フィルム積層体を生成した。また実施例3の洗浄工程、乾燥工程、貼合および/または転写工程は、いずれも実施例1の場合と同様である。なお、染色工程に先立つ不溶化工程に求められる技術的作用をより明確にするために、まず、実施例1の不溶化されていない延伸積層体を染色によって着色積層体を生成し、生成された着色積層体を延伸温度70~75°Cのホウ酸水中延伸浴に浸漬した場合、着色積層体に含まれるPVA層は、実施例2に示したように、ホウ酸水中延伸浴において溶解し、延伸することができなかった。次に、水を溶媒として、ヨウ素濃度を0.12~0.30重量の範囲内とした染色液のヨウ素濃度を0.12~0.25重量とし、他の条件をそのままの染色液に、実施例1の不溶化されていない延伸積層体を浸漬した場合、延伸積層体に含まれるPVA層は、染色浴において溶解し、染色不能であった。ところが、実施例3の不溶化された延伸積層体を用いた場合には、染色液のヨウ素濃度を0.12~0.25重量であっても、PVA層は溶解することなく、PVA層への染色は可能であった。染色液のヨウ素濃度を0.12~0.25であってもPVA層への染色が可能な実施例3においては、延伸積層体の染色液への浸漬時間を一定にし、染色液のヨウ素濃度およびヨウ化カリウム濃度を実施例1に示した一定範囲内で変化させることによって、最終的に生成される偏光膜の単体透過率を40~44になるようにヨウ素吸着量を調整し、単体透過率と偏光度を異にする着色積層体を種々生成した。[実施例4]実施例4は、実施例1の製造工程に実施例3の不溶化工程と実施例2の架橋工程を加えた製造工程によって生成した光学フィルム積層体である。まず、結晶性PET基材に7μm厚のPVA層が製膜された積層体を生成し、次に、7μm厚のPVA層を含む積層体を空中補助延伸によって延伸倍率が1.8倍になるように自由端一軸に延伸した延伸積層体を生成した。実施例4は、実施例3の場合と同様に、生成された延伸積層体を液温30°Cのホウ酸水溶液に30秒間浸漬する不溶化工程によって、延伸積層体に含まれるPVA分子が配向されたPVA層を不溶化した。実施例4はさらに、不溶化されたPVA層を含む延伸積層体を、実施例3の場合と同様に、液温30°Cのヨウ素およびヨウ化カリウムを含む染色液に浸漬することによってヨウ素を吸着させたPVA層を含む着色積層体を生成した。実施例4は、実施例2の場合と同様に、生成された着色積層体を40°Cのホウ酸水溶液に60秒間浸漬する架橋工程によって、ヨウ素を吸着させたPVA層のPVA分子同士を架橋した。実施例4はさらに、架橋された着色積層体を、実施例1の延伸温度65°Cより高い75°Cのホウ酸水中延伸浴に浸漬することによって、実施例2の場合と同様に、延伸倍率が3.3倍になるように延伸し、光学フィルム積層体を生成した。また実施例4の洗浄工程、乾燥工程、貼合および/または転写工程は、いずれも実施例1から3の場合と同様である。実施例4はまた、実施例3の場合と同様に、染色液のヨウ素濃度を0.12~0.25重量であっても、PVA層は溶解することはない。実施例4においては、延伸積層体の染色液への浸漬時間を一定にし、染色液のヨウ素濃度およびヨウ化カリウム濃度を実施例1に示した一定範囲内で変化させることによって、最終的に生成される偏光膜の単体透過率を40~44になるようにヨウ素吸着量を調整し、単体透過率と偏光度を異にする着色積層体を種々生成した。以上のように実施例4は、まず、結晶性PET基材に7μm厚のPVA層が製膜された積層体を生成し、次に、7μm厚のPVA層を含む積層体を空中補助延伸によって延伸倍率が1.8倍になるように自由端一軸に延伸した延伸積層体を生成した。生成された延伸積層体を液温30°Cのホウ酸水溶液に30秒間浸漬することによって延伸積層体に含まれるPVA層を不溶化した。不溶化されたPVA層を含む延伸積層体を液温30°Cのヨウ素およびヨウ化カリウムを含む染色液に浸漬することによって不溶化されたPVA層にヨウ素を吸着させた着色積層体を生成した。ヨウ素を吸着させたPVA層を含む着色積層体を40°Cのホウ酸水溶液に60秒間浸漬することによって、ヨウ素を吸着させたPVA層のPVA分子同士を架橋した。架橋されたPVA層を含む着色積層体をホウ酸とヨウ化カリウムを含む液温75°Cのホウ酸水溶液に5~10秒間浸漬し、しかる後に、ホウ酸水中延伸によって倍率が3.3倍になるように自由端一軸に延伸した光学フィルム積層体を生成した。実施例4は、このように空中補助延伸およびホウ酸水中延伸からなる2段延伸と染色浴への浸漬に先立つ不溶化およびホウ酸水中延伸に先立つ架橋からなる前処理とによって、結晶性PET基材に製膜されたPVA層のPVA分子が高次に配向され、染色によってPVA分子に確実に吸着されたヨウ素がポリヨウ素イオン錯体として一方向に高次に配向された偏光膜を構成する3μm厚のPVA層を含む光学フィルム積層体を安定的に生成することができた。[実施例5]実施例5は、以下の相違点を除き、実施例4と同様の条件で製造された光学フィルム積層体である。相違点は結晶性PET基材に製膜されたPVA層の厚みにある。実施例4は、7μm厚のPVA層で最終的に光学フィルム積層体に含まれるPVA層が3μm厚であった。これに対して、実施例5は、12μm厚のPVA層で最終的に光学フィルム積層体に含まれるPVA層が5μm厚であった。[実施例6]実施例6は、以下の相違点を除き、実施例4と同様の条件で製造された光学フィルム積層体である。相違点は総延伸倍率が6倍又は6倍に近い値になるように空中補助延伸およびホウ酸水中延伸のそれぞれの延伸倍率を変化させたことにある。実施例4は、空中補助延伸およびホウ酸水中延伸のそれぞれの延伸倍率を1.8倍および3.3倍とした。これに対して、実施例6は、それぞれの延伸倍率を1.5倍および4.0倍とした。[実施例7]実施例7は、以下の相違点を除き、実施例4と同様の条件で製造された光学フィルム積層体である。相違点は、総延伸倍率が6倍になるように空中補助延伸およびホウ酸水中延伸のそれぞれの延伸倍率を変化させたことにある。実施例7は、それぞれの延伸倍率が2.5倍および2.4倍とした。[実施例8]実施例8は、以下の相違点を除き、実施例4と同様の条件で製造された光学フィルム積層体である。相違点は、空中補助延伸の延伸温度を110°Cに設定したのに対して、実施例8の場合、空中補助延伸の延伸温度を95°Cとしたことにある。[実施例9]実施例9は、以下の相違点を除き、実施例4と同様の条件で製造された光学フィルム積層体である。相違点は、実施例4の場合、空中補助延伸の延伸温度を110°Cに設定したのに対して、実施例9の場合、空中補助延伸の延伸温度を105°Cとしたことにある。[実施例10]実施例10は、以下の相違点を除き、実施例4と同様の条件で製造された光学フィルム積層体である。相違点は、実施例4の場合、空中補助延伸時の延伸倍率1.8倍でホウ酸水中延伸倍率3.3倍に設定したのに対して、実施例10の場合、ホウ酸水中延伸倍率のみを2.8倍に変化させたことにある。そのことによって、総延伸倍率は、実施例4の場合の約6倍正確には5.94倍のに対して、実施例10の場合には、約5倍正確には、5.04倍となった。[実施例11]実施例11は、以下の相違点を除き、実施例4と同様の条件で製造された光学フィルム積層体である。相違点は、実施例4の場合、空中補助延伸時の延伸倍率1.8倍でホウ酸水中延伸倍率3.3倍に設定したのに対して、実施例11の場合、ホウ酸水中延伸倍率のみを3.1倍に変化させたことにある。そのことによって、総延伸倍率は、実施例4の場合の約6倍正確には5.94倍のに対して、実施例11の場合には、約5.5倍正確には、5.58倍となった。[実施例12]実施例12は、以下の相違点を除き、実施例4と同様の条件で製造された光学フィルム積層体である。相違点は、実施例4の場合、空中補助延伸時の延伸倍率1.8倍でホウ酸水中延伸倍率3.3倍に設定したのに対して、実施例12の場合、ホウ酸水中延伸倍率のみを3.6倍に変化させたことにある。そのことによって、総延伸倍率は、実施例4の場合の約6倍正確には5.94倍のに対して、実施例12の場合には、約6.5倍正確には、6.48倍となった。[実施例13]実施例13は、以下の相違点を除き、実施例4と同様の条件で製造された光学フィルム積層体である。相違点は、空中補助延伸の延伸方法にある。実施例4は、空中補助延伸によって延伸倍率1.8倍になるように自由端一軸に延伸した。これに対して、実施例13は、空中補助延伸によって延伸倍率1.8倍になるように固定端一軸に延伸した。[実施例14]実施例14は、以下の相違点を除き、実施例13と同様の条件で製造された光学フィルム積層体である。相違点は、実施例13の場合、空中補助延伸時の延伸倍率1.8倍でホウ酸水中延伸倍率3.3倍に設定したのに対して、実施例14の場合、ホウ酸水中延伸倍率のみを3.9倍に変化させたことにある。そのことによって、総延伸倍率は、実施例13の場合の約6倍正確には5.94倍のに対して、実施例14の場合には、約7倍正確には7.02倍となった。[実施例15]実施例15は、以下の相違点を除き、実施例13と同様の条件で製造された光学フィルム積層体である。相違点は、実施例13の場合、空中補助延伸時の延伸倍率1.8倍でホウ酸水中延伸倍率3.3倍に設定したのに対して、実施例15の場合、ホウ酸水中延伸倍率のみを4.4倍に変化させたことにある。そのことによって、総延伸倍率は、実施例13の場合の約6倍正確には5.94倍のに対して、実施例14の場合には、約8倍正確には7.92倍となった。[比較例]比較例は、200μm厚のPET基材にPVA水溶液を塗布し、乾燥させてPET基材に7μm厚のPVA層を製膜した積層体を生成した。次に、積層体を、液温30°Cのヨウ素およびヨウ化カリウムを含む染色液に浸漬することによって、ヨウ素を吸着させたPVA層を含む着色積層体を生成した。具体的には、着色積層体は、積層体を液温30°Cの0.3重量濃度のヨウ素および2.1重量濃度のヨウ化カリウムを含む染色液に、最終的に生成される偏光膜を構成するPVA層の単体透過率が40~44になるように任意の時間、浸漬することによって、積層体に含まれるPVA層にヨウ素を吸着させたものである。次に、延伸温度を60°Cに設定したホウ酸水溶液におけるホウ酸水中延伸によって、ヨウ素を吸着させたPVA層を含む着色積層体を延伸倍率が5.0倍になるように自由端一軸に延伸する。このことによって、PET樹脂基材と一体に延伸された3μm厚のPVA層を含む光学フィルム積層体を種々生成した。[参考例1]参考例1は、樹脂基材として、アモルファスポリエチレンテレフタレートフィルム以下、結晶性PETというの連続ウェブの基材を用い、200μm厚の結晶性PET基材にPVA水溶液を塗布し、乾燥させて結晶性PET基材に7μm厚のPVA層を製膜した積層体を生成した。結晶性PETのガラス転移温度は80°Cである。次に、生成された積層体を110°Cに設定した空中延伸によって延伸倍率が4.0倍になるように自由端一軸に延伸した延伸積層体を生成した。この延伸処理によって、延伸積層体に含まれるPVA層は、PVA分子が配向された3.3μm厚のPVA層へと変化した。参考例1の場合、延伸温度110°Cに設定した空中延伸において、積層体を4.0倍以上に延伸することができなかった。なお、110°Cに設定した空中延伸は、単独延伸であって、2段延伸のための空中補助延伸ではないことに注意されたい。以下、参考例2,3の場合も同様である。延伸積層体は、次の染色工程によって、PVA分子が配向された3.3μm厚のPVA層にヨウ素を吸着させた着色積層体に生成された。具体的には、着色積層体は、延伸積層体を液温30°Cのヨウ素およびヨウ化カリウムを含む染色液に、最終的に生成される偏光膜を構成するPVA層の単体透過率が40~44になるように任意の時間、浸漬することによって、延伸積層体に含まれるPVA層にヨウ素を吸着させたものである。このように、PVA分子が配向されたPVA層へのヨウ素吸着量を調整し、単体透過率と偏光度を異にする着色積層体を種々生成した。次に、生成された着色積層体を架橋処理する。具体的には、液温が40°Cで、ホウ酸3、ヨウ化カリウム3からなるホウ酸水溶液に60秒間、浸漬することによって着色積層体に架橋処理を施した。参考例1は、架橋処理が施された着色積層体が実施例4の光学フィルム積層体に相当する。したがって、洗浄工程、乾燥工程、貼合および/または転写工程は、いずれも実施例4の場合と同様である。[参考例2]参考例2は、樹脂基材として、参考例1の場合と同様に、結晶性PET基材を用い、200μm厚の結晶性PET基材に7μm厚のPVA層を製膜した積層体を生成した。次に、生成された積層体を100°Cに設定した空中延伸によって延伸倍率が4.5倍になるように自由端一軸に延伸した延伸積層体を生成した。この延伸処理によって、延伸積層体に含まれるPVA層は、PVA分子が配向された3.3μm厚のPVA層へと変化した。参考例2の場合、延伸温度100°Cに設定した空中延伸において、積層体を4.5倍以上に延伸することができなかった。次に、延伸積層体から着色積層体を生成した。着色積層体は、延伸積層体を液温30°Cのヨウ素およびヨウ化カリウムを含む染色液に、最終的に生成される偏光膜を構成するPVA層の単体透過率が40~44になるように任意の時間、浸漬することによって、延伸積層体に含まれるPVA層にヨウ素を吸着させたものである。参考例2は、参考例1の場合と同様に、PVA分子が配向されたPVA層へのヨウ素吸着量を調整し、単体透過率と偏光度を異にする着色積層体を種々生成した。次に、生成された着色積層体を架橋処理する。具体的には、液温が40°Cで、ホウ酸3、ヨウ化カリウム3からなるホウ酸水溶液に60秒間、浸漬することによって着色積層体に架橋処理を施した。参考例2は、架橋処理が施された着色積層体が実施例4の光学フィルム積層体に相当する。したがって、洗浄工程、乾燥工程、貼合および/または転写工程は、いずれも実施例4の場合と同様である。[参考例3]参考例3は、樹脂基材として、参考例1または2の場合と同様に、結晶性PET基材を用い、200μm厚の結晶性PET基材に7μm厚のPVA層を製膜した積層体を生成した。次に、生成された積層体を液温30°Cのヨウ素およびヨウ化カリウムを含む染色液に、最終的に生成される偏光膜を構成するPVA層の単体透過率が40~44になるように任意の時間、浸漬することによって、積層体に含まれるPVA層にヨウ素を吸着させた着色積層体を種々生成した。しかる後に、生成された着色積層体を90°Cに設定した空中延伸によって、延伸倍率が4.5倍になるように自由端一軸に延伸し、着色積層体から偏光膜に相当するヨウ素を吸着させたPVA層を含む延伸積層体を生成した。この延伸処理によって、着色積層体から生成された延伸積層体に含まれるヨウ素を吸着させたPVA層は、PVA分子が配向された3.3μm厚のPVA層へと変化した。参考例3の場合、延伸温度90°Cに設定した空中延伸において、積層体を4.5倍以上に延伸することができなかった。[測定方法][厚みの測定]結晶性PET基材およびPVA層の厚みは、デジタルマイクロメーターアンリツ社製KC-351Cを用いて測定した。[透過率および偏光度の測定]偏光膜の単体透過率T、平行透過率Tp、直交透過率Tcは、紫外可視分光光度計日本分光社製V7100を用いて測定した。これらのT、Tp、Tcは、JISZ8701の2度視野C光源により測定して視感度補正を行なったY値である。偏光度Pを上記の透過率を用い、次式により求めた。偏光度P={Tp-Tc/TpTc}1/2×100PVAの配向関数の評価方法測定装置は、フーリエ変換赤外分光光度計FT-IRPerkinElmer社製、商品名:SPECTRUM2000を用いた。偏光を測定光として、全反射減衰分光ATR:attenuatedtotalreflection測定により、ビニルアルコール樹脂層表面の評価を行った。配向関数の算出は以下の手順で行った。測定偏光を延伸方向に対して0°と90°にした状態で測定を実施。得られたスペクトルの2941cm-1の強度を用いて、以下に記した式4に従い算出した。また、下記強度Iは3330cm-1を参照ピークとして、2941cm-1/3330cm-1の値を用いた。なお、f=1のとき完全配向、f=0のときランダムとなる。また、2941cm-1のピークは、PVAの主鎖-CH2-の振動起因の吸収といわれている。式4f=3<cos2θ>-1/2=1-D/[c2D1]但しc=3cos2β-1/2β=90deg⇒f=-2×1-D/2D1θ:分子鎖延伸方向β:分子鎖遷移双極子モーメントD=I⊥/I//PVAが配向するほどDの値が大きくなる。I⊥:偏光を延伸方向と垂直方向に入射して測定したときの強度I//:偏光を延伸方向と平行方向に入射して測定したときの強度PVAの結晶化度の評価方法測定装置は、フーリエ変換赤外分光光度計FT-IRPerkinElmer社製、商品名:SPECTRUM2000を用いた。偏光を測定光として、全反射減衰分光ATR:attenuatedtotalreflection測定により、ビニルアルコール樹脂層表面の評価を行った。結晶化度の算出は以下の手順で行った。測定偏光を延伸方向に対して0°と90°にした状態で測定を実施。得られたスペクトルの1141cm-1および1440cm-1の強度を用いて、下式に従い算出した。事前に、1141cm-1の強度の大きさが結晶部分の量と相関性があることを確認しており、1440cm-1を参照ピークとして下記式より結晶化指数を算出している。式6更に、結晶化度が既知のPVAサンプルを用いて、事前に結晶化指数と結晶化度の検量線を作成し、検量線を用いて結晶化指数から結晶化度を算出している。式5式5結晶化度=63.8×結晶化指数-44.8式6結晶化指数=I1141cm10°2×I1141cm190°3I1440cm10°2×I1440cm190°3但しI1141cm10°:偏光を延伸方向と平行方向に入射して測定したときの1141cm1の強度I1141cm190°:偏光を延伸方向と垂直方向に入射して測定したときの1141cm1の強度I1440cm10°:偏光を延伸方向と平行方向に入射して測定したときの1440cm1の強度I1440cm190°:偏光を延伸方向と垂直方向に入射して測定したときの1440cm1の強度"